(57)【要約】【課題】金属板表面を被覆する黒色塗膜（黒色層）の膜厚が小さくても、具体的には、黒色塗膜（黒色層）の付着量が０．２８〜１．５ｇ／ｍ2（膜厚：約０．２６〜１．４２μｍ）であっても、金属板の色調や光沢を隠蔽する高い黒色度を発揮する黒色金属板を提供する。【解決手段】本発明の黒色金属板は、金属板の少なくとも片面に、水溶性樹脂で表面が被覆された表面処理カーボンブラック２２〜６０質量部とバインダー樹脂２０〜７３質量部とを含む１００質量部の黒色組成物から構成される黒色層を、乾燥質量０．２８〜１．５ｇ／ｍ2で有し、前記黒色層表面の黒色度（Ｌ＊値）が２４以下であることを特徴とする。【選択図】なし【特許請求の範囲】
【請求項１】
金属板の少なくとも片面に、水溶性樹脂で表面が被覆された表面処理カーボンブラック２２〜６０質量部とバインダー樹脂２０〜７３質量部とを含む１００質量部の黒色組成物から構成される黒色層を、乾燥質量０．２８〜１．５ｇ／ｍ2で有し、前記黒色層表面の黒色度（Ｌ＊値）が２４以下であることを特徴とする黒色金属板。
【請求項２】
前記バインダー樹脂が、ポリエチレン樹脂および／またはポリウレタン樹脂である請求項１に記載の黒色金属板。
【請求項３】
前記ポリエチレン樹脂が、オレフィン−α，β−不飽和カルボン酸共重合体、α，β−不飽和カルボン酸重合体、およびオキサゾリン基含有重合体から構成され、前記オキサゾリン基含有重合体を、オレフィン−α，β−不飽和カルボン酸共重合体とα，β−不飽和カルボン酸重合体との合計１００質量部に対し、２〜８質量部含有する請求項２に記載の黒色金属板。
【請求項４】
前記ポリウレタン樹脂が、カルボキシル基含有ポリウレタン樹脂であり、トリレンジイソシアネート、ジフェニルメタンジイソシアネートおよびジシクロへキシルメタンジイソシアネートよりなる群から選択される少なくとも１種のポリイソシアネート成分と、１，４−シクロヘキサンジメタノール、ポリエーテルポリオールおよびカルボキシル基を有するポリオールを含有するポリオール成分とから構成されるウレタンプレポリマーを鎖延長剤で鎖延長反応して得られるものである請求項２または３に記載の黒色金属板。
【請求項５】
前記黒色組成物が、カーボンブラックと前記水溶性樹脂とを含む水溶液に、前記バインダー樹脂を添加して調製される請求項１から４のいずれかに記載の黒色金属板。
【請求項６】
前記黒色組成物１００質量部中、さらにコロイダルシリカを５〜２０質量部含む請求項１から５のいずれかに記載の黒色金属板。
【請求項７】
前記金属板は少なくとも片面に予め下地処理により下地層が形成されたものであり、前記下地層は、重リン酸アルミニウム、コロイダルシリカおよびポリアクリル酸を含む下地処理組成物により乾燥質量１２〜１１７ｍｇ／ｍ2となるように形成されたものである請求項１から６のいずれかに記載の黒色金属板。
【請求項８】
前記下地処理組成物中、重リン酸アルミニウムとコロイダルシリカの含有割合は、重リン酸アルミニウム：コロイダルシリカ（質量比）＝３５：６５〜６５：３５であり、ポリアクリル酸は、重リン酸アルミニウムとコロイダルシリカの合計１００質量部に対して０．２〜１．０質量部含まれる請求項７に記載の黒色金属板。
【請求項９】
前記下地処理組成物中、さらにシランカップリング剤を、重リン酸アルミニウムとコロイダルシリカの合計１００質量部に対して３〜１５質量部含有する請求項７または８記載の黒色金属板。
【請求項１０】
前記黒色層上に、クリヤー層を乾燥質量１〜４ｇ／ｍ2で有し、前記クリヤー層表面の黒色度（Ｌ＊値）が２４以下である請求項１から９のいずれかに記載の黒色金属板。
【請求項１１】
前記クリヤー層を形成するクリヤー樹脂組成物が、重量平均分子量１０，０００〜２５，０００、Ｔｇ３５〜７５℃、水酸基価５ｍｇＫＯＨ／ｇ以上の高分子ポリエステル系樹脂を含む請求項１０に記載の黒色金属板。
【請求項１２】
前記クリヤー層を形成するクリヤー樹脂組成物が、重量平均分子量１０，０００〜２５，０００、Ｔｇ３５〜７５℃の高分子ポリエステル系樹脂と、重量平均分子量１，５００〜２，５００、Ｔｇ１０〜４５℃の低分子ポリエステル系樹脂とを、高分子ポリエステル系樹脂：低分子ポリエステル系樹脂（質量比）＝８：２〜６：４で混合してなる平均水酸基価が２５ｍｇＫＯＨ／ｇ以上の混合樹脂を含む請求項１０に記載の黒色金属板。
【請求項１３】
前記クリヤー層を形成するクリヤー樹脂組成物が、重量平均分子量３０，０００〜４０，０００、Ｔｇ−３〜２３℃、水酸基価１０ｍｇＫＯＨ／ｇ以下のポリエステルウレタン樹脂を含む請求項１０に記載の黒色金属板。
【請求項１４】
前記クリヤー層を形成するクリヤー樹脂組成物が、重量平均分子量３０，０００〜４０，０００、Ｔｇ−３〜２３℃のポリエステルウレタン樹脂と、重量平均分子量１，５００〜２，５００、Ｔｇ１０〜４５℃の低分子ポリエステル系樹脂とを、ポリエステルウレタン樹脂：低分子ポリエステル系樹脂（質量比）＝２：８〜４：６で混合してなる平均水酸基価が２５ｍｇＫＯＨ／ｇ以上の混合樹脂を含む請求項１０に記載の黒色金属板。
【請求項１５】
前記クリヤー樹脂組成物１００質量部中、さらにポリエチレンワックスを２〜１０質量部含む請求項１１から１４のいずれかに記載の黒色金属板。
【請求項１６】
前記クリヤー樹脂組成物１００質量部中、さらに防錆剤を５〜２０質量部含む請求項１１から１５のいずれかに記載の黒色金属板。
【発明の詳細な説明】
【技術分野】
【０００１】
本発明は、黒色度の優れた黒色金属板に関するものである。
【背景技術】
【０００２】
近年、液晶テレビやプラズマテレビなどの薄型テレビのバックカバーとして、コストダウンや内面側への導電性（電磁波対策）付与の観点から、黒色のプラスチックに代えて、黒色塗膜で塗装された鋼板（ＰＣＭ：プレコートメタル）を使用するケースが増えている。しかしながら、従来のＰＣＭは、原板（電気亜鉛めっき鋼板、溶融亜鉛めっき鋼板、合金化溶融亜鉛めっき鋼板など）の外観や光沢を隠蔽して黒色を発現させるために、カーボンブラックを黒色顔料とした塗料を、付着量が約１２ｇ／ｍ2（膜厚１０μｍ程度）となるように塗布しなければならず、塗装や焼付けのための時間が多くかかるという問題を有していた。そこで、塗装作業の合理化や省資源化の観点から、黒色塗膜（黒色層）の薄膜化が望まれていた。
【０００３】
これまで、黒色塗膜（黒色層）の膜厚が小さい種々のＰＣＭが開示されており、例えば、本出願人は、特許文献１において、黒色度（Ｌ値）が５６以下の原板に膜厚０．４〜３μｍの黒色塗膜を形成したことを特徴とする黒色金属板を開示している。
【０００４】
しかしながら、特許文献１に記載の黒色金属板では、黒色度（Ｌ値）が最小でも３０．１であり、十分な黒色度を発揮できない場合があった。
【先行技術文献】
【特許文献】
【０００５】
【特許文献１】特開２００１−９９６６号公報
【発明の概要】
【発明が解決しようとする課題】
【０００６】
本発明は上記の様な事情に鑑みてなされたものであり、本発明の目的は、金属板表面を被覆する黒色塗膜（黒色層）の膜厚が小さくても、具体的には、黒色塗膜（黒色層）の付着量が０．２８〜１．５ｇ／ｍ2（膜厚：約０．２６〜１．４２μｍ）であっても、金属板の色調や光沢を隠蔽する高い黒色度を発揮し、また金属板と黒色塗膜（黒色層）との密着性に優れる黒色金属板を提供することにある。
【課題を解決するための手段】
【０００７】
上記課題を解決し得た本発明の黒色金属板は、金属板の少なくとも片面に、水溶性樹脂で表面が被覆された表面処理カーボンブラック２２〜６０質量部とバインダー樹脂２０〜７３質量部とを含む１００質量部の黒色組成物から構成される黒色層を、乾燥質量０．２８〜１．５ｇ／ｍ2で有し、前記黒色層表面の黒色度（Ｌ＊値）が２４以下であることを特徴とする。
【０００８】
本明細書において、「水溶性樹脂で表面が被覆された表面処理カーボンブラック」とは、水溶性樹脂でカーボンブラックの表面全体が被覆された態様のみならず、その一部が被覆された態様をも含むものである。また、Ｌ＊値とは、ＪＩＳ  Ｚ８７２２に規定する方法で測定される明度指標Ｌ値から、後述する式によって変換された値である。
【０００９】
本発明では、前記バインダー樹脂が、ポリエチレン樹脂および／またはポリウレタン樹脂であることが好ましい実施態様である。具体的には、前記ポリエチレン樹脂は、オレフィン−α，β−不飽和カルボン酸共重合体、α，β−不飽和カルボン酸重合体、およびオキサゾリン基含有重合体から構成され、前記オキサゾリン基含有重合体を、オレフィン−α，β−不飽和カルボン酸共重合体とα，β−不飽和カルボン酸重合体との合計１００質量部に対し、２〜８質量部含有することが好ましい。また、前記ポリウレタン樹脂は、カルボキシル基含有ポリウレタン樹脂であり、トリレンジイソシアネート、ジフェニルメタンジイソシアネートおよびジシクロへキシルメタンジイソシアネートよりなる群から選択される少なくとも１種のポリイソシアネート成分と、１，４−シクロヘキサンジメタノール、ポリエーテルポリオールおよびカルボキシル基を有するポリオールを含有するポリオール成分とから構成されるウレタンプレポリマーを、鎖延長剤で鎖延長反応して得られるものであることが好ましい。
【００１０】
また、前記黒色組成物が、カーボンブラックと前記水溶性樹脂とを含む水溶液に、前記バインダー樹脂を添加して調製されることや、前記黒色組成物１００質量部中、さらにコロイダルシリカを５〜２０質量部含むことも好ましい実施態様である。
【００１１】
また、前記金属板は、少なくとも片面に予め下地処理により下地層が形成されたものであり、前記下地層は、重リン酸アルミニウム、コロイダルシリカおよびポリアクリル酸を含む下地処理組成物により乾燥質量１２〜１１７ｍｇ／ｍ2となるように形成されたものであることも好ましい実施態様である。 前記下地処理組成物中、重リン酸アルミニウムとコロイダルシリカの含有割合は、重リン酸アルミニウム：コロイダルシリカ（質量比）＝３５：６５〜６５：３５であることが好ましく、ポリアクリル酸は、重リン酸アルミニウムとコロイダルシリカの合計１００質量部に対して０．２〜１．０質量部含まれることが好ましい。さらに、前記下地処理組成物中、さらにシランカップリング剤を、重リン酸アルミニウムとコロイダルシリカの合計１００質量部に対して３〜１５質量部含有することも好ましい。
【００１２】
また、前記黒色層上に、クリヤー層を乾燥質量１〜４ｇ／ｍ2で有し、前記クリヤー層表面の黒色度（Ｌ＊値）が２４以下であることも好ましい実施態様である。前記クリヤー層を形成するクリヤー樹脂組成物は、ｉ）重量平均分子量１０，０００〜２５，０００、Ｔｇ３５〜７５℃、水酸基価５ｍｇＫＯＨ／ｇ以上の高分子ポリエステル系樹脂を含むこと、ｉｉ）重量平均分子量１０，０００〜２５，０００、Ｔｇ３５〜７５℃の高分子ポリエステル系樹脂と、重量平均分子量１，５００〜２，５００、Ｔｇ１０〜４５℃の低分子ポリエステル系樹脂とを、高分子ポリエステル系樹脂：低分子ポリエステル系樹脂（質量比）＝８：２〜６：４で混合してなる平均水酸基価が２５ｍｇＫＯＨ／ｇ以上の混合樹脂を含むこと、ｉｉｉ）重量平均分子量３０，０００〜４０，０００、Ｔｇ−３〜２３℃、水酸基価１０ｍｇＫＯＨ／ｇ以下のポリエステルウレタン樹脂を含むこと、あるいはｉｖ）重量平均分子量３０，０００〜４０，０００、Ｔｇ−３〜２３℃のポリエステルウレタン樹脂と、重量平均分子量１，５００〜２，５００、Ｔｇ１０〜４５℃の低分子ポリエステル系樹脂とを、ポリエステルウレタン樹脂：低分子ポリエステル系樹脂（質量比）＝２：８〜４：６で混合してなる平均水酸基価が２５ｍｇＫＯＨ／ｇ以上の混合樹脂を含むこと、が好ましい。また、前記クリヤー樹脂組成物１００質量部中、さらにポリエチレンワックスを２〜１０質量部含むこと、及び前記クリヤー樹脂組成物１００質量部中、さらに防錆剤を５〜２０質量部含むことも好ましい実施態様である。
【発明の効果】
【００１３】
本発明では、水溶性樹脂で表面が被覆された表面処理カーボンブラックを黒色顔料として用いたことから、表面が水溶性樹脂で被覆されていないカーボンブラックを黒色顔料として用いた場合に比して、黒色顔料がバインダー樹脂と混合された際に優れた分散性を発揮して、二次凝集し難い。このため、かかる表面処理カーボンブラックとバインダー樹脂とを含んで構成される黒色組成物を用いて形成される黒色層は、高い黒色度を発揮することができ、その結果、金属板への黒色組成物の塗布量を低く抑えても（黒色層の膜厚を小さくしても）、優れた黒色性を有する黒色金属板を得ることができる。ひいては、塗装作業の合理化や省資源化を図ることができる。
【図面の簡単な説明】
【００１４】
【図１】表面処理カーボンブラックを用いて形成した黒色層の付着量と黒色金属板の黒色度（Ｌ＊値）の関係を表す図である。
【図２】未処理カーボンブラックを用いて形成した黒色層の付着量と黒色金属板の黒色度（Ｌ＊値）の関係を表す図である。
【図３】表面処理カーボンブラック濃度と黒色金属板のｂ値（黄色化）の関係を表す図である。
【図４】表面処理カーボンブラック濃度と黒色金属板の黒色度（Ｌ＊値）の関係を表す図である。
【図５】クリヤー層を設けた黒色金属板の、表面処理カーボンブラック濃度とｂ値（黄色化）の関係を表す図である。
【図６】クリヤー層を設けた黒色金属板の、表面処理カーボンブラック濃度と黒色度（Ｌ＊値）の関係を表す図である。
【図７】クリヤー層付着量と、黒色金属板の光沢度及び黒色度の関係を表す図である。
【発明を実施するための形態】
【００１５】
本発明の黒色金属板は、金属板の少なくとも片面に、水溶性樹脂で表面が被覆された表面処理カーボンブラック２２〜６０質量部とバインダー樹脂２０〜７３質量部とを含む１００質量部の黒色組成物から構成される黒色層を、乾燥質量０．２８〜１．５ｇ／ｍ2で有し、前記黒色層表面の黒色度（Ｌ＊値）が２４以下であることを特徴とする。以下、本発明の黒色金属板について詳細に説明する。
【００１６】
（金属板）
本発明で用いる金属板としては、プレコートメタルの原板として用いられるものであれば特に限定されるものではない。例えば、非めっき冷延鋼板、溶融亜鉛めっき鋼板（ＧＩ）、合金化溶融亜鉛めっき鋼板（ＧＡ）、電気亜鉛めっき鋼板（ＥＧ）等の鋼板の他、アルミ板およびチタン板等を挙げることができる。これらの中でも、溶融亜鉛めっき鋼板（ＧＩ）、電気亜鉛めっき鋼板（ＥＧ）、アルミ板およびチタン板が好ましい。
【００１７】
前記金属板は、少なくとも片面に予め下地処理により下地層が形成されたものであることが好ましい。例えば金属板の表面に下地処理で形成された化成皮膜層を有していると、金属板と黒色層との密着性が向上する。この様な化成皮膜層（下地層）としては、クロメート皮膜層、有機皮膜層、無機皮膜層、りん酸塩皮膜層等が挙げられる。このうちクロメート皮膜層としては、反応型クロメート皮膜または塗布型クロメート皮膜が挙げられるが、特に塗布型クロメート皮膜の場合、耐食性をさらに向上させるために、リン酸、コロイダルシリカ、有機樹脂を添加してもよい。また、有機皮膜層としては、例えばポリエチレン系樹脂、エポキシ系樹脂、アクリル系樹脂、ウレタン系樹脂、ポリエステル系樹脂、フッ素系樹脂、およびこれらの混合物、共重合体、変性樹脂等を適宜選択して使用すればよい。さらに耐食性向上を目的として、該有機皮膜中にシリカゲル、コロイダルシリカ等を添加したり、塗膜付与後の加工性向上を目的として、各種ワックス成分を微量添加したり、あるいは塗膜密着性向上を目的として、シランカップリング剤を添加してもよい。無機皮膜層としては、珪酸塩皮膜層等が挙げられる。さらに該珪酸塩皮膜層にリン酸やフッ化物を添加してもよい。
【００１８】
クロメート皮膜層の付着量は特に規定されるものではないが、耐食性の観点から５ｍｇ／ｍ2以上とすることが好ましい。しかしながら３００ｍｇ／ｍ2を超えると耐食性の改善効果が飽和すると共に、製造コストが上昇する。有機皮膜層および無機皮膜層の付着量についても、上記クロメート皮膜層と同様の理由により、０．５ｇ／ｍ2以上２０ｇ／ｍ2以下であることが好ましい。
【００１９】
特に、前記下地層は、重リン酸アルミニウム、コロイダルシリカおよびポリアクリル酸を含む下地処理組成物により乾燥質量１２〜１１７ｍｇ／ｍ2（より好ましくは２０ｍｇ／ｍ2以上、８０ｍｇ／ｍ2以下、さらに好ましくは４０ｍｇ／ｍ2以上、８０ｍｇ／ｍ2以下）となるように形成されたものであることが好ましい。かかる特定の下地処理組成物を亜鉛めっきした金属板に塗布すると、重リン酸アルミニウム由来の水素イオンにより金属板表面がエッチングされるとともに、重リン酸アルミニウム由来のアルミニウムイオンとコロイダルシリカとの相互作用により後述する黒色層や裏面用水系クリヤー層などの上塗りとの密着性に優れた難溶性皮膜を形成することができ、その結果、曲げ加工やプレス加工後(伸び・縮み変形)の皮膜密着性が向上し、耐食性や耐テープ剥離性の大幅な向上を図ることができる。特定の下地処理組成物で形成される下地層の付着量は、乾燥質量で１２ｍｇ／ｍ2未満であると、金属板の表面を難溶性皮膜で均一に覆うことが難しくなるので、耐食性や上塗りとの密着性の向上効果を充分に発現させにくくなり、逆に１１７ｍｇ／ｍ2を超えると、耐食性の向上効果は認められるが、金属板表面と反応（エッチング）しない残存重リン酸アルミニウムの量が増えるとともに、密着性に寄与しないコロイダルシリカの量も増加する結果、上塗りとの密着性の向上効果が低くなったり、金属板に対する下地層の密着性が低下したりすることがある。なお、このような付着量によれば、下地層の膜厚は、通常０．００７〜０．０７μｍ程度となる。
【００２０】
前記特定の下地処理組成物中、重リン酸アルミニウムとコロイダルシリカの含有割合は、重リン酸アルミニウム：コロイダルシリカ（質量比）＝３５：６５〜６５：３５（より好ましくは４０／５０〜６０／５０）であることが好ましい。コロイダルシリカが前記割合よりも多くなると、造膜性が低下して下地層が形成されにくくなり、耐食性や上塗りとの密着性の向上効果が得られにくくなり、さらには金属板に対する密着性も低くなり、加工後に塗膜剥離を生じる虞がある。一方、コロイダルシリカが前記割合よりも少ないと、重リン酸アルミ二ウムの割合が増加するため、金属板と反応（エッチング）しない残存重リン酸アルミ二ウムが水に溶解する割合が増え、塗膜下で腐食を生じ耐食性が低下することがある。
【００２１】
前記特定の下地処理組成物中、ポリアクリル酸は、重リン酸アルミニウムとコロイダルシリカの合計１００質量部に対して０．２〜１．０質量部（より好ましくは０．４質量部以上、０．８質量部以下）含まれることが好ましい。ポリアクリル酸は、亜鉛めっきなどを施した金属板表面(亜鉛めっき)と重リン酸アルミニウムとの反応（エッチング）を適度に制御する働きをなすと考えられ、０．２質量部未満であると、エッチングが過剰に起こるため、結果として耐食性が低下する虞があり、１．０質量部を超えると、逆にエッチングが不充分となり、重リン酸アルミニウムとコロイダルシリカによって生じる難溶性皮膜が充分に形成されず密着性および耐食性の向上効果が得られにくくなる。
【００２２】
前記特定の下地処理組成物には、さらにシランカップリング剤を、重リン酸アルミニウムとコロイダルシリカの合計１００質量部に対して３〜１５質量部（より好ましくは５質量部以上、１２．５質量部以下）含有することも好ましい。シランカップリング剤が３質量部未満であると、上塗りおよび金属板に対する密着性や耐食性の向上効果が不充分となる傾向があり、より過酷な加工条件において皮膜剥離を招く場合があり、逆に１５質量部を超えても、やはり耐食性や密着性が低下する虞がある。
【００２３】
（表面処理カーボンブラック）
本発明では、黒色組成物を構成する黒色顔料として、従来から用いられてきたカーボンブラック（表面が水溶性樹脂で被覆されていないカーボンブラック、以下、単に「未処理カーボンブラック」と称する場合がある。）に代えて、水溶性樹脂で表面が被覆されたカーボンブラック（表面処理カーボンブラック）を用いた点に特徴を有する。未処理カーボンブラックを用いた場合には、得られる黒色金属板の黒色度を十分に発揮させる（Ｌ＊値２４以下を実現する）ために黒色層の膜厚を大きくする（付着量を多くする）必要があるのに対し（図２）、表面処理カーボンブラックを用いると、黒色層の膜厚を小さくしても（付着量を少なくしても）優れた黒色度を有する黒色金属板を得ることができる（図１）。
【００２４】
未処理カーボンブラックに代えて表面処理カーボンブラックを用いることにより、上記効果が発揮されるメカニズムの詳細については不明であるが、以下のように考えられる。すなわち、未処理カーボンブラックは、これをバインダー樹脂と混合して黒色組成物を調製すると、ｐＨの変化やバインダー樹脂との相溶性などによって二次凝集が起こり易く、黒色組成物の着色力が低くなる。このため、充分な黒色度を有する黒色金属板を得るために、黒色層の膜厚を大きくする（付着量を多くする）必要がある。これに対し、表面処理カーボンブラックは、バインダー樹脂と混合しても二次凝集が起り難く、黒色組成物が高い着色力を維持できる。このため、黒色層の膜厚を小さく（付着量を少なく）しても、黒色度に優れた黒色金属板を得ることができる。
【００２５】
上記表面処理カーボンブラックを構成するカーボンブラックとしては、特に限定されず、例えば油煙、松煙、市販の着色用カーボンブラック、ゴム用カーボンブラック等が挙げられる。これらのカーボンブラックは、直火焚き法、芯焚き法、チャンネル法、ファーネス法、アセチレン法等によって製造することができる。具体的には、ＭＡ−７、ＭＡ−１００、＃９７０、＃２２００、＃２６００（以上、三菱化成株式会社製）、スペシャルブラック−５、スペシャルブラック−１００、カラーブラックＳ−１７０、プリンテックス１４０Ｖ（以上、デグサジャパン株式会社製）、ネオスペクトラマーク１、ネオスペクトラマーク５（以上、コロンビヤンカーボン日本株式会社製）等の酸性カーボンブラック；＃５、＃４０、＃９６０、＃２３００（以上、三菱化成株式会社製）、プリンテックス９０、プリンテックスＧ、プリンテックス４５、プリンテックスＬ（以上、デグサジャパン株式会社製）、ＲＡＶＥＮ４２０、ＲＡＶＥＮ  Ｈ２０  ＰＯＷＤＥＲ（以上、コロンビヤンカーボン日本株式会社製）等の塩基性カーボンブラック等が挙げられる。これらのカーボンブラックは単独で用いても、二種以上を組み合わせて用いてもよい。
【００２６】
上記カーボンブラックの表面を被覆する水溶性樹脂としては、バインダー樹脂中でカーボンブラックを二次凝集し難くできれば特に限定されず、例えば、ゼラチン、ポリビニルアルコール、ポリビニルピロリドン、水溶性アクリル、アクリルアミド、ビニルピリジン、ポリアクリル酸等が挙げられる。これらの水溶性樹脂は、単独で用いても、二種以上を組み合わせて用いてもよい。水溶性樹脂の含有量は、カーボンブラック１００質量部に対して、５質量部以上が好ましく、３８０質量部以下が好ましい。水溶性樹脂の含有量が５質量部未満の場合には、バインダー樹脂中における表面処理カーボンブラックの二次凝集を十分に抑制することができない場合がある。また、水溶性樹脂の含有量が３８０質量部を超える場合には、表面処理カーボンブラックを用いて構成される黒色組成物の粘度が増加して取り扱い性が悪くなる場合がある。
【００２７】
本発明で用いる表面処理カーボンブラックには、さらに界面活性剤が付着していてもよい。これにより、バインダー樹脂中での表面処理カーボンブラックの二次凝集をさらに抑制できる。かかる界面活性剤としては、公知のアニオン系、ノニオン系、カチオン系の界面活性剤が挙げられる。界面活性剤の含有量は、カーボンブラック１００質量部に対して、０．５〜１３０質量部であればよい。
【００２８】
表面処理カーボンブラックは、黒色組成物１００質量部中、２２質量部以上（好ましくは２５質量部以上、より好ましくは３０質量部以上）、６０質量部以下（好ましくは５０質量部以下）含まれる。本発明で用いる表面処理カーボンブラックは、バインダー樹脂と混合しても二次凝集し難いことから、その含有量を２２質量部以上としても高い分散安定性を有することができ、一層高い着色力を有する黒色組成物を得ることができる。その結果、黒色組成物の付着量を少なく（黒色層の膜厚を小さく）しても、黒色度に優れた黒色金属板を得ることができる。
【００２９】
表面処理カーボンブラックの含有量が２２質量部未満の場合には、得られる黒色金属板のｂ値が高くなって（１超、図３）黒茶色を呈し、黒色度（Ｌ＊値）を２４以下にできない場合がある（図４）。また、その含有量が６０質量部を超える場合には、ｂ値が低く（１以下、図３）、黒色度（Ｌ＊値）が２４以下の黒色層を形成できるが（図４）、黒色組成物中のバインダー樹脂の含有量が減少するため、表面処理カーボンブラックを黒色層中に保持することが困難になる場合がある。また、黒色組成物がゲル化し易くなり、黒色組成物の液状安定性が低下する場合がある。
【００３０】
（バインダー樹脂）
本発明で用いるバインダー樹脂は、表面処理カーボンブラックを黒色層中に固定するものであり、黒色組成物１００質量部中、２０質量部以上（より好ましくは３５質量部以上）含まれ、７３質量部以下（より好ましくは７０質量部以下、さらに好ましくは６０質量部以下）含まれる。バインダー樹脂の含有量が２０質量部未満では、黒色層の造膜性が悪くなり、表面処理カーボンブラックの固定が不十分になる場合がある。また、黒色金属板の耐疵付き性が劣り、疵が目立ちやすくなって、外観上問題が生じる場合がある。バインダー樹脂の含有量が７３質量部を超えると、表面処理カーボンブラックの含有量が減少するため、目的とする黒色度（Ｌ＊値２４以下）を有する黒色金属板が得られない場合がある。
【００３１】
本発明で用いるバインダー樹脂としては、表面処理カーボンブラックを黒色層中に固定できれば、その種類は特に限定されるものではないが、ポリエチレン樹脂および／またはポリウレタン樹脂を主成分とすることが好ましい。本発明者らの研究によれば、かかるバインダー樹脂を用いて得られる黒色組成物は、表面処理カーボンブラックの二次凝集を効果的に抑制することができ、液状安定性に優れることが分かった。
【００３２】
具体的には、表面処理カーボンブラック４５質量部と、バインダー樹脂としてポリエチレン樹脂、ポリウレタン樹脂、エポキシ樹脂、またはアクリル樹脂を４５質量部と、コロイダルシリカ１０質量部とを混合して黒色組成物をそれぞれ作製し（詳細は実施例に記載）、これを電気亜鉛めっき鋼板に乾燥付着量０．５ｇ／ｍ2で塗布乾燥したところ、いずれも黒色度Ｌ＊値２４以下の黒色金属板を得ることができた。一方で、バインダー樹脂としてアクリル樹脂やエポキシ樹脂を用いた黒色組成物では、時間の経過とともに増粘傾向が認められた。これに対して、ポリウレタン樹脂やポリエチレン樹脂を用いて得られた黒色組成物では、増粘傾向が認められず良好な液安定性を示した。
【００３３】
また各黒色組成物の粒度分布（二次粒子径）を測定すると、バインダー樹脂としてアクリル樹脂やエポキシ樹脂を用いた場合には体積平均粒子径がそれぞれ１３．０５μｍ、１４．３５μｍと二次粒子径が著しく増大していた。これに対して、ポリエチレン樹脂やポリウレタン樹脂を用いた場合には、体積平均粒子径がそれぞれ２．８２μｍ、４．４６μｍであり、二次粒子径の著しい増大は認められなかった。したがって、黒色組成物の経時安定性は、バインダー樹脂の種類によって大きく影響されるものと考えられる。
【００３４】
＜ポリエチレン樹脂＞
バインダー樹脂として用いるポリエチレン樹脂としては、オレフィン−α，β−不飽和カルボン酸共重合体（以下、「オレフィン−酸共重合体」と称することがある。）、α，β−不飽和カルボン酸重合体（以下、「カルボン酸重合体」と称することがある。）、及びオキサゾリン基含有重合体から構成されることが好ましい。オレフィン−酸共重合体とカルボン酸重合体は、黒色組成物中の表面処理カーボンブラックの分散安定性を損なわず、かつ、当該カーボンブラックとの相溶性に優れる。また、オキサゾリン基含有重合体は、オレフィン−酸共重合体及びカルボン酸重合体と架橋して、緻密で非常に硬い黒色層を形成するため、黒色層表面の水濡れなどによって黒色層中の表面処理カーボンブラックが溶出(色抜け)することを抑制でき、また、黒色金属板表面の疵付き性も向上できる。
【００３５】
なお、本発明における「オレフィン−酸共重合体」とは、オレフィンとα，β−不飽和カルボン酸との共重合体であって、オレフィン由来の構成単位が、共重合体中に５０質量％以上（すなわち、α，β−不飽和カルボン酸由来の構成単位が５０質量％以下）であるものを意味する。また「カルボン酸重合体」とは、α，β−不飽和カルボン酸を単量体として用い重合して得られる重合体（共重合体も含む）であって、α，β−不飽和カルボン酸由来の構成単位が重合体中に９０質量％以上であるものを意味する。
【００３６】
≪オレフィン−酸共重合体≫
本発明で用いるオレフィン−酸共重合体は、オレフィンとα，β−不飽和カルボン酸とを既知の方法で共重合させることにより製造でき、また市販されている。本発明において、１種または２種以上のオレフィン−酸共重合体を使用することができる。
【００３７】
オレフィン−酸共重合体の製造に使用できるオレフィンとしては、特に限定は無いが、エチレン、プロピレン等が好ましく、エチレンがより好ましい。オレフィン−酸共重合体として、オレフィン構成単位が、１種のオレフィンのみに由来するもの、または２種以上のオレフィンから由来するもののいずれも使用することができる。
【００３８】
オレフィン−酸共重合体の製造に使用できるα，β−不飽和カルボン酸も、特に限定はなく、例えばアクリル酸、メタクリル酸、クロトン酸、イソクロトン酸等のモノカルボン酸；マレイン酸、フマル酸、イタコン酸等のジカルボン酸等が挙げられる。これらの中でもアクリル酸が好ましい。オレフィン−酸共重合体として、α，β−不飽和カルボン酸の構成単位が、１種のα，β−不飽和カルボン酸のみに由来するもの、または２種以上のα，β−不飽和カルボン酸に由来するもののいずれも使用することができる。
【００３９】
本発明で用いるオレフィン−酸共重合体は、表面処理カーボンブラックの二次凝集抑制等に悪影響を及ぼさない範囲で、その他の単量体に由来する構成単位を有していても良い。オレフィン−酸共重合体中において、その他の単量体に由来する構成単位量は、好ましくは１０質量％以下、より好ましくは５質量％以下であり、最も好ましいオレフィン−酸共重合体は、オレフィン−およびα，β−不飽和カルボン酸のみから構成されるものである。好ましいオレフィン−酸共重合体として、エチレン−アクリル酸共重合体が挙げられる。
【００４０】
オレフィン−酸共重合体中のα，β−不飽和カルボン酸は、黒色層と金属板との密着性を向上させるために用いられるものであり、共重合体中のα，β−不飽和カルボン酸量は、好ましくは５質量％以上、より好ましくは１０質量％以上である。しかしα，β−不飽和カルボン酸が過剰になると、耐食性が低下するおそれがあるため、共重合体中のα，β−不飽和カルボン酸量は、好ましくは３０質量％以下、より好ましくは２５質量％以下である。
【００４１】
本発明で用いるオレフィン−酸共重合体の重量平均分子量（Ｍｗ）は、ポリスチレン換算で、好ましくは１，０００〜１０万、より好ましくは３，０００〜７万、さらに好ましくは５，０００〜３万である。このＭｗは、ポリスチレンを標準として用いるＧＰＣにより測定することができる。
【００４２】
≪カルボン酸重合体≫
本発明で用いるカルボン酸重合体としては、１種または２種以上のα，β−不飽和カルボン酸の単独重合体若しくは共重合体、またはさらに他の単量体を共重合させた共重合体が挙げられる。このようなカルボン酸重合体は、既知の方法で製造でき、また市販されている。本発明において、１種または２種以上のカルボン酸重合体を使用できる。
【００４３】
カルボン酸重合体の製造に使用できるα，β−不飽和カルボン酸には、上記オレフィン−酸共重合体の合成に使用することのできるものとして例示したα，β−不飽和カルボン酸がいずれも使用可能である。これらの中でもアクリル酸およびマレイン酸が好ましく、マレイン酸がより好ましい。
【００４４】
カルボン酸重合体は、α，β−不飽和カルボン酸以外の単量体に由来する構成単位を含有していても良いが、その他の単量体に由来する構成単位量は、重合体中に１０質量％以下、好ましくは５質量％以下であり、α，β−不飽和カルボン酸のみから構成されるカルボン酸重合体がより好ましい。
【００４５】
好ましいカルボン酸重合体として、例えばポリアクリル酸、ポリメタクリル酸、アクリル酸−マレイン酸共重合体、ポリマレイン酸等を挙げることができ、これらの中でも黒色層密着性等の観点から、ポリマレイン酸がより好ましい。ポリマレイン酸はカルボキシル基量が多いため、黒色層と金属板との密着性が向上する。
【００４６】
本発明で用いるカルボン酸重合体のＭｗは、ポリスチレン換算で、好ましくは５００〜３万、より好ましくは８００〜１万、さらに好ましくは９００〜３，０００、最も好ましくは１，０００〜２，０００である。このＭｗは、ポリスチレンを標準として用いるＧＰＣにより測定することができる。
【００４７】
ポリエチレン樹脂中のオレフィン−酸共重合体とカルボン酸重合体との含有比率（質量比）は、１，０００：１〜１０：１、好ましくは２００：１〜２０：１、より好ましくは１００：１〜２５：１である。カルボン酸重合体の含有比率が低すぎると、オレフィン−酸共重合体とカルボン酸重合体とを組み合わせた効果が充分に発揮されず、逆にカルボン酸重合体の含有比率が過剰であると、黒色組成物中でオレフィン−酸共重合体とカルボン酸重合体とが相分離し、均一な黒色層が形成されなくなるおそれがある。
【００４８】
≪オキサゾリン基含有重合体≫
本発明で用いるポリエチレン樹脂は、オキサゾリン基含有重合体のオキサゾリン基が、上記オレフィン−酸共重合体やカルボン酸重合体の有するカルボキシル基と架橋反応するので、樹脂同士が架橋して、緻密な網目構造を形成する。これにより黒色層の強靱さが向上する。
【００４９】
本発明で用いるオキサゾリン基含有重合体としては、主鎖がスチレン／アクリルである日本触媒社製の「エポクロス（登録商標）」が好適である。非常に硬い黒色層を形成すると共に、黒色層の脆さが改善されるからである。特に、エマルジョンタイプの「エポクロス（登録商標）Ｋ」シリーズが好ましく、グレードとしては、Ｋ−２０１０Ｅ（Ｔｇ：−５０℃）、Ｋ−２０２０Ｅ（Ｔｇ：０℃）およびＫ−２０３０Ｅ（Ｔｇ：５０℃）がある。硬い皮膜を得るには、エポクロスＫ−２０３０Ｅが最も好ましい。
【００５０】
オキサゾリン基含有重合体は、オレフィン−酸共重合体とカルボン酸重合体との合計１００質量部（固形分）に対して、２質量部以上（より好ましくは４質量部以上）含まれるのが好ましく、８質量部以下（より好ましくは６質量部以下）含まれるのが好ましい。オキサゾリン基含有重合体の含有量が２質量部未満では、架橋反応が不十分になり、黒色層の緻密性が得られず、耐食性が悪くなったり、表面処理カーボンブラックを黒色層中に固定できない場合がある。また、黒色層の硬度を十分に得ることができず、耐疵付き性に劣る場合がある。一方、オキサゾリン基含有重合体が８質量部を超えると、過度の架橋反応によって黒色層の持つ官能基（カルボキシル基）が少なくなるため、かえって黒色層中に表面処理カーボンブラックを固定できなくなったり、黒色層と金属板との密着性が低下する場合がある。
【００５１】
＜ポリウレタン樹脂＞
上記ポリエチレン樹脂の他に、バインダー樹脂として好適に用い得るポリウレタン樹脂としては、カルボキシル基含有ポリウレタン樹脂であり、トリレンジイソシアネート、ジフェニルメタンジイソシアネートおよびジシクロへキシルメタンジイソシアネートよりなる群から選択される少なくとも１種のポリイソシアネート成分と、１，４−シクロヘキサンジメタノール、ポリエーテルポリオールおよびカルボキシル基を有するポリオールを含有するポリオール成分とから構成されるウレタンプレポリマーを、鎖延長剤で鎖延長反応して得られるものが挙げられる。かかる構成によれば、黒色層の形成に架橋剤を添加しなくとも耐食性および耐疵付き性等に優れた黒色金属板を得ることができる。なお、かかるポリウレタン樹脂は、既知の方法（例えば、特開２００５−２００７５７号公報）で製造できる。
【００５２】
≪ポリイソシアネート成分≫
ポリウレタン樹脂に用いられるポリイソシアネート成分は、トリレンジイソシアネート（ＴＤＩ）、ジフェニルメタンジイソシアネート（ＭＤＩ）およびジシクロヘキシルメタンジイソシアネート（水素添加ＭＤＩ）よりなる群から選択される少なくとも１種のポリイソシアネートを必須的に含有する。かかるポリイソシアネート成分を使用することにより、耐食性に優れた黒色金属板を得ることができる。前記必須のポリイソシアネート成分の他にも、耐食性を低下させない範囲で他のポリイソシアネートを使用することができるが、必須ポリイソシアネート成分の含有率は、全ポリイソシアネート成分の７０質量％以上としておくことが望ましい。必須ポリイソシアネート成分の含有率が７０質量％未満であると、耐食性が低下する傾向がある。前記必須のポリイソシアネート成分以外のポリイソシアネートとしては、例えば、テトラメチレンジイソシアネート、ヘキサメチレンジイソシアネート、ドデカンメチレンジイソシアネート、イソホロンジイソシアネート、キシレンジイソシアネート、フェニレンジイソシアネートなどが挙げられる。上記ポリイソシアネート成分は、単独で用いても、２種以上を組み合わせ用いてもよい。
【００５３】
≪ポリオール成分≫
ポリウレタン樹脂に用いられるポリオール成分は、１，４−シクロヘキサンジメタノール、ポリエーテルポリオール、及び、カルボキシル基を有するポリオールの３種類の全てのポリオールを必須的に含有することが好ましく、３種類全てをジオールとすることがさらに好ましい。これにより、耐食性や摺動性に優れる黒色金属板を得ることができる。特にポリオール成分として１，４−シクロヘキサンジメタノールを使用することによって、ポリウレタン樹脂の防錆効果を高めることができる。
【００５４】
ポリエーテルポリオールは、分子鎖にヒドロキシル基を少なくとも２以上有し、主骨格がアルキレンオキサイド単位によって構成されているものであれば特に限定されるものではなく、例えば、ポリオキシエチレングリコール（単に、「ポリエチレングリコール」と言われる場合がある）、ポリオキシプロピレングリコール（単に、「ポリプロピレングリコール」と言われる場合がある）、ポリオキシテトラメチレングリコール（単に、「ポリテトラメチレングリコール」或いは「ポリテトラメチレンエーテルグリコール」と言われる場合がある）などが挙げられ、市販されているものを使用することができる。上記ポリエーテルポリオールの中でも、ポリオキシプロピレングリコール又はポリテトラメチレンエーテルグリコールが好ましい。
【００５５】
ポリエーテルポリオールは、例えば、平均分子量が約４００〜４０００程度までの市販のものを使用することが好ましい。平均分子量が約４００未満だと黒色層が硬く、４０００を超えると柔らかくなりすぎる。なお、平均分子量は、ＯＨ価（水酸基価）を測定することにより求めることができる。
【００５６】
本発明において、前記１，４−シクロヘキサンジメタノールとポリエーテルポリオールの質量比を、１，４−シクロヘキサンジメタノール：ポリエーテルポリオール＝１：１〜１：１９とすることも好ましい態様である。防錆効果を有する１，４−シクロヘキサンジメタノールを一定比率使用することによって、得られるポリウレタン樹脂の防錆効果を一層高めることができる。
【００５７】
本発明で用いるカルボキシル基を有するポリオールは、少なくとも１以上のカルボキシル基と少なくとも２以上のヒドロキシル基を有するものであれば、特に限定されず、例えば、ジメチロールプロピオン酸、ジメチロールブタン酸、ジヒドロキシプロピオン酸、ジヒドロキシコハク酸などが挙げられる。
【００５８】
前記必須のポリオール成分の他にも、耐食性を低下させない範囲で他のポリオールを使用することができるが、必須のポリオール成分の含有率は、全ポリオール成分の７０質量％以上であることが望ましい。必須のポリオール成分の含有率が７０質量％未満であると、耐食性が低下する傾向がある。上述した必須のポリオール成分以外のポリオールとしては、水酸基を複数有するものであれば特に限定されず、例えば、低分子量のポリオールや高分子量のポリオールなどが挙げられる。低分子量のポリオールは、平均分子量が５００程度以下のポリオールであり、高分子量のポリオールは、平均分子量が５００程度を超えるポリオールである。
【００５９】
≪ウレタンプレポリマー≫
ウレタンプレポリマー（詳細には、比較的低分子量のカルボキシル基含有イソシアネート基末端ウレタンプレポリマー）は、上述したポリイソシアネート成分とポリオール成分とを使用して、ＮＣＯ／ＯＨ比でイソシアネート基が過剰になるように混合して得ることができる。ウレタンプレポリマーを合成する温度は、特に限定されないが、５０〜２００℃であることが好ましい。
【００６０】
ウレタンプレポリマーの作製に際しては、粘度の調整および、該プレポリマーの乳化分散性を向上させる観点から溶剤を使用することも好ましい態様である。溶剤としては、イソシアネート基に対して不活性な溶剤で、比較的親水性の高い溶剤を使用することが好ましく、例えば、Ｎ−メチルピロリドン、アセトン、酢酸エチル、メチルエチルケトン、Ｎ，Ｎ−ジメチルホルムアミドなどを使用することができ、Ｎ−メチルピロリドンを使用するのが好ましい。
【００６１】
ポリイソシアネート成分とポリオール成分との反応終了後、得られたウレタンプレポリマーは、塩基で中和して、水中へ乳化分散することが好ましい。中和剤としては、特に限定されるものではないが、アンモニア；トリエチルアミン、トリエタノールアミンなどの３級アミン；水酸化ナトリウム、水酸化カリウムなどのアルカリ金属の水酸化物を使用することができ、トリエチルアミンを使用するのが好ましい。
【００６２】
≪カルボキシル基含有ポリウレタン樹脂≫
本発明で用いるカルボキシル基含有ポリウレタン樹脂は、上記ウレタンプレポリマーを乳化分散した後、水中で鎖延長剤を使用して鎖延長反応を行うことによって得ることができる。なお、鎖延長反応は、使用する鎖長延長剤の反応性に応じて、乳化分散前、乳化分散と同時、或いは、乳化分散後に適宜行うことができる。
【００６３】
本発明で用いる鎖延長剤としては、特に限定されないが、例えば、エチレンジアミン、プロピレンジアミン、ヘキサメチレンジアミンなどの脂肪族ポリアミン；トリレンジアミン、キシリレンジアミン、ジアミノジフェニルメタンなどの芳香族ポリアミン；ジアミノシクロヘキシルメタン、ピペラジン、イソホロンジアミンなどの脂環式ポリアミン；ヒドラジン、コハク酸ジヒドラジド、アジピン酸ジヒドラジド、フタル酸ジヒドラジドなどのヒドラジン類などが挙げられる。これらの中でも、エチレンジアミンおよび／またはヒドラジンが好ましい。
【００６４】
本発明で使用するカルボキシル基含有ポリウレタン樹脂の酸価は、１０ｍｇＫＯＨ／ｇ以上、６０ｍｇＫＯＨ／ｇ以下であることが望ましい。酸価が１０ｍｇＫＯＨ／ｇ未満であると、ポリウレタン樹脂の水性分散液の安定性が低下する場合がある。酸価が６０ｍｇＫＯＨ／ｇ超になると、得られる黒色金属板の耐食性が低下する傾向がある。なお、酸価の測定はＪＩＳ−Ｋ００７０に準ずる。
【００６５】
（黒色組成物）
本発明で用いる黒色組成物は、上記表面処理カーボンブラックとバインダー樹脂とを、上記所定の割合で混合して得ることができる。例えば、表面処理カーボンブラックの水溶液（カーボンブラックと水溶性樹脂とを含む水溶液）とバインダー樹脂とを混合して調製することができる。表面処理カーボンブラックの水溶液は、既知の方法（例えば、特開平７−１８８５９７号公報や特開平６−２３４９４６号公報）で調製することができ、また、墨汁として市販されている（例えば、株式会社呉竹製「超濃墨墨滴ＢＡ−８」）。
【００６６】
ここで、上記水溶液を用いる場合には、水溶液中の表面処理カーボンブラックの体積平均粒子径（二次凝集した粒子径）が１０００ｎｍ以下の水溶液を用いるのが好ましい。かかる水溶液を用いて黒色組成物を調製することによって、薄膜でも金属板表面の光沢や色調を隠蔽して、深みのある黒色度を発現し得る黒色層を形成することができる。さらに深みのある黒色外観を得るためには、体積平均粒子径が７００ｎｍ以下の水溶液を用いることが好ましく、５００ｎｍ以下の水溶液を用いることがさらに好ましい。なお、従来公知の未処理カーボンブラックの水溶液は、体積平均粒子径が４４００ｎｍとなる場合がある。
【００６７】
本発明の黒色金属板は、金属板の片面または両面に、上記黒色組成物を用いて、乾燥質量０．２８ｇ／ｍ2以上、１．５ｇ／ｍ2以下で黒色層が形成される。特に、本発明の黒色金属板を薄型テレビのバックカバーとして用いる場合には、金属板の片面（外側に配される面）にのみ黒色層を形成してもよい。黒色層の付着量が０．２８ｇ／ｍ2未満の場合には、黒色金属板の黒色度（Ｌ＊値）が２４超となり、暗茶色を呈する場合がある。黒色層の付着量が１．５ｇ／ｍ2を超える場合には、黒色金属板の黒色度（Ｌ＊値）は２４以下となるが、薄型テレビなど家電分野で要求される導電性を達成できない場合がある。また、黒色度の向上効果がなくなり安定する一方で、塗装や焼付けに時間が多くかかり、製造コストが上がるという問題もある。黒色金属板の導電性や製造コストを考慮すると、黒色層の付着量は０．３５ｇ／ｍ2以上（より好ましくは０．５ｇ／ｍ2以上）であることが好ましく、１．０ｇ／ｍ2以下（より好ましくは０．７５ｇ／ｍ2以下）であることが好ましい。
【００６８】
上記黒色組成物を用いて黒色層を形成する方法および条件は特に限定されず、既知の塗布方法で、黒色組成物を金属板表面の片面または両面に塗布し、加熱乾燥すればよい。黒色組成物の塗布方法として、例えばバーコーター法、カーテンフローコーター法、ロールコーター法、スプレー法、スプレーリンガー法等を挙げることができ、これらの中でも、コスト等の観点からバーコーター法、ロールコーター法、スプレーリンガー法が好ましい。また加熱乾燥条件としては、加熱乾燥温度として５０〜１６０℃程度、好ましくは７０〜１４０℃程度を例示することができる。なお、あまりに高い加熱乾燥温度は黒色層が劣化するので好ましくない。
【００６９】
＜コロイダルシリカ＞
本発明で用いる黒色組成物は、さらにコロイダルシリカを含有することが好ましい。かかる構成により、表面処理カーボンブラックを黒色層に良好に固定でき、また黒色金属板の耐食性や硬度を向上することができる。このメカニズムの詳細は不明であるが、腐食環境下においてシリカが溶解、溶出して、ｐＨの緩衝作用や不動体皮膜形成作用が生じることに起因すると推測される。さらに、黒色組成物の塗布・乾燥時のはじき防止などにも効果が認められる。なお、使用するコロイダルシリカとしては、特に限定されるものではないが、黒色組成物中での分散性や耐食性向上効果等の観点から、表面積平均粒子径が４〜２０ｎｍのコロイダルシリカが好ましく、具体的には、表面積平均粒子径４〜６ｎｍのコロイダルシリカ（スノーテックスＸＳ）、表面積平均粒子径８〜１１ｎｍのコロイダルシリカ（スノーテックスＳ）、表面積平均粒子径１０〜２０ｎｍのコロイダルシリカ（スノーテックス４０）（いずれも日産化学社製）等が挙げられる。
【００７０】
コロイダルシリカの含有量は、黒色組成物１００質量部中、５質量部以上（より好ましくは７質量部以上）が好ましく、２０質量部以下（より好ましくは１５質量部以下）が好ましい。コロイダルシリカの含有量が５質量部未満では、表面処理カーボンブラックを黒色層に良好に固定できない場合がある。また、耐食性や皮膜硬度の向上効果が認められない。コロイダルシリカの含有量が２０質量部を超えると、かえって耐食性が低下する場合があり、また、黒色組成物の安定性が悪くなり経過時間とともに増粘する場合がある。さらに、黒色層中に表面処理カーボンブラックを良好に固定できない場合がある。
【００７１】
＜シランカップリング剤＞
本発明では、黒色組成物にシランカップリング剤を添加してもよい。シランカップリング剤を添加することによって、黒色金属板の耐食性を向上することができる。また、得られる黒色層と金属板、あるいは後述するクリヤー層との密着性を高めることができる。シランカップリング剤としては、末端にグリシドキシ基を有するシランカップリング剤が好ましく、例えば、γ−グリシドキシプロピルトリメトキシシラン、γ−グリシドキシプロピルメチルジエトキシシラン、ビニルトリス（β−メトキシエトキシ）シランなどが挙げられる。
【００７２】
シランカップリング剤の添加量は、黒色組成物１００質量部に対して、１質量部以上（より好ましくは２質量部以上）とすることが好ましく、１７質量部以下（より好ましくは１５質量部以下）とすることが好ましい。添加量が１質量部未満の場合には、シランカップリング剤を添加したことによる効果を十分に得ることができない場合がある。また、シランカップリング剤の含有量が１７質量部を超えると、反応に寄与しないシランカップリング剤の量が多くなって、却って耐食性が低下する傾向がある。
【００７３】
＜ワックス＞
本発明で用いる黒色組成物には、さらにワックスが添加されてもよい。薄型テレビなどの家電分野では、黒色金属板に複雑なプレス加工などが実施される場合が多い。その場合、黒色金属板の裏面への要求性能として、前述したような導電性や耐食性に加えて加工性が要求される。黒色組成物に水系のワックスを添加することにより、黒色層へ潤滑性を付与して加工性の向上を図ることができる。水系のワックスとしては、三井化学社製の「ケミパールＷ７００」「ケミパールＷ９５０」「ケミパールＷ９００」などのポリエチレン系ワックスが挙げられる。ワックスの添加量は、黒色組成物１００質量部に対して、１〜１０質量部（より好ましくは、３〜７質量部）とすることが好ましい。ワックスの添加量が１質量部未満の場合には添加効果が見られない。ワックスを１０質量部を超えて添加しても、動摩擦係数の低下効果が飽和する。
【００７４】
（クリヤー層）
本発明の黒色金属板は、黒色層上にクリヤー層を有してもよい。かかる構成により、本発明の黒色金属板は、耐疵付き性、加工性、および耐食性を向上できるとともに、黒色度（Ｌ＊値）も向上する傾向がある（図４と図６）。また、クリヤー層の付着量の増加に伴い光沢度が上がるため、漆黒の黒色外観を有する黒色金属板を得ることができる（図７）。
【００７５】
クリヤー層の付着量は、乾燥質量で１ｇ／ｍ2以上（より好ましくは１．５ｇ／ｍ2以上、さらに好ましくは２ｇ／ｍ2以上）が好ましく、４ｇ／ｍ2以下（より好ましくは３．５ｇ／ｍ2以下、さらに好ましくは３ｇ／ｍ2以下）が好ましい。クリヤー層の付着量が１ｇ／ｍ2未満では、耐疵付き性と加工性および耐食性の向上効果が得られない。また、付着量が４ｇ／ｍ2を超える場合には、耐食性と耐疵付き性の向上効果は認められるが、加工性が低下して、例えばプレス成形の際に黒色層剥離が発生し易くなる。なお、クリヤー層の付着量が３ｇ／ｍ2以上になると黒色度（Ｌ＊値）および光沢度（Ｇ６０）が大幅に変化する（図７）。
【００７６】
クリヤー層を構成するクリヤー樹脂組成物には、重量平均分子量が１０，０００〜２５，０００（より好ましくは１５，０００〜２５，０００）、Ｔｇが３５〜７５℃、水酸基価が５ｍｇＫＯＨ／ｇ以上（より好ましくは６ｍｇＫＯＨ／ｇ以上）である高分子ポリエステル系樹脂が含まれることが好ましい。かかる高分子ポリエステル系樹脂を用いてクリヤー層を形成することにより、加工性および耐疵付き性に優れた黒色金属板を得ることができる。
【００７７】
高分子ポリエステル系樹脂の重量平均分子量が１０，０００未満であると、クリヤー層の柔軟性と強靭性が不十分となるため、黒色金属板の耐食性、加工性、耐疵付き性が低下する。また、重量平均分子量が２５，０００を超えると、柔軟性と強靭性には優れるが、架橋剤と反応する官能基の減少にともないクリヤー層の緻密化が不十分となり耐食性が劣化する場合がある。
【００７８】
高分子ポリエステル系樹脂のＴｇが３５℃未満では、十分なクリヤー層硬度が得られず耐疵付き性が低下したりプレス加工においてクリヤー層が剥離する場合がある。また、Ｔｇが７５℃を超えるとクリヤー層が硬くなりすぎ、クリヤー層形成時にクリヤー層にクラックが発生し耐食性が低下する場合がある。さらに、クリヤー層が脆くなるため加工時の衝撃によってクリヤー層剥離が発生する場合がある。
【００７９】
高分子ポリエステル系樹脂としては、「アラキード７０２１」、「ＫＡ−２１１２」、「ＫＡ−２０４９Ｅ」（以上、荒川化学工業株式会社製）、「バイロン２８ＳＳ」、「バイロン２９ＸＳ」（以上、東洋紡績株式会社製）、「スーパーベッコライトＭ−６８０５−４０」、「スーパーベッコライトＭ−６８０１−３０」、「ベッコライトＭ−６２０１４０−ＩＭ」(以上、ＤＩＣ社製) などが挙げられる。なお、高分子ポリエステル系樹脂を用いて得られる黒色金属板の耐食性や加工性および耐疵付き性をさらに向上させるために、クリヤー樹脂組成物に架橋剤を添加してもよい。架橋剤としては、「サイメル３０３」、「サイメル３７０」、「サイメル３２５」（以上、日本サイテックインダストリーズ社製）、「スミマールＭ−４０ＷＴ」（住友化学工業社製）、「スーパーベッカミンＬ−１０５−６０」（ＤＩＣ社製）等のメチル化メラミン樹脂；「スーパーベッカミンＬ−１４５−６０」、「スーパーベッカミンＬ−１１７−６０」「スーパーベッカミンＬ−１２５−６０」（以上、ＤＩＣ社製）等のブチル化メラミン樹脂；「スーパーベッカミンＴＤ−１２６」、「スーパーベッカミン１５−５９４」（以上、ＤＩＣ社製）などのブチル化ベンゾグアナミン樹脂が挙げられる。これらの架橋剤は単独で用いても、２種以上を組み合わせて用いてもよい。なお、架橋剤用の酸硬化触媒としては、楠本化成社製（製造元：ＫＩＮＧ  ＩＮＤＵＳＴＲＩＥＳ，ＩＮＣ）「ＮＡＣＵＲＥ  ５２２５」、「ＮＡＣＵＲＥ  ３５２５」、およびＤＩＣ社製「ベッカミンＰ−１９８」などが挙げられる。
【００８０】
黒色金属板の耐食性をさらに向上するために架橋密度を上げる手法として、重量平均分子量１０，０００〜２５，０００（より好ましくは１５，０００〜２５，０００）、Ｔｇ３５〜７５℃の高分子ポリエステル系樹脂と、重量平均分子量１，５００〜２，５００、Ｔｇ１０〜４５℃の低分子ポリエステル系樹脂とを、高分子ポリエステル系樹脂：低分子ポリエステル系樹脂（質量比）＝８：２〜６：４の混合比で混合してクリヤー樹脂組成物を構成してもよい。高分子ポリエステル系樹脂は水酸基価が１０ｍｇＫＯＨ／ｇ以下の場合が多く、架橋剤を添加した場合の架橋点（官能基）が少ないため架橋反応が不十分となりクリヤー層の緻密化が図れない。そこで、水酸基価が大きい低分子ポリエステル系樹脂を添加して、架橋剤との架橋反応を促進することで、緻密なクリヤー層が形成され耐食性や耐薬品性などを著しく向上させることができる。すなわち、高分子ポリエステル系樹脂と低分子ポリエステル系樹脂とを上記混合比でブレンドすることで、高分子ポリエステル系樹脂は加工性や耐疵付き性を発現させ、耐食性や耐薬品性などは、低分子ポリエステル系樹脂と架橋剤の架橋反応によるクリヤー層の緻密化によって発現させる。なお、このときの混合ポリエステル樹脂の平均水酸基価は、２５ｍｇＫＯＨ／ｇ以上となるのが好ましい。低分子ポリエステル系樹脂としては、「ベッコライト４６−１１８」、「ベッコライトＭ−６４０５−５０」、「ベッコライトＭ−６４０２−５０」などが好ましく挙げられる。
【００８１】
上記ポリエステル樹脂の分子量（重量平均分子量）は、テトラヒドロフランを溶離液とし、カラム（Ｓｈｏｄｅｘ製「ＫＦ−８０４Ｌ」）を２本直列に連結し、カラム温度４０℃、流速１．０ｍｌ／分の条件下、ゲル浸透クロマトグラフィー（ＧＰＣ）「ＪＡＳＣＯ社製、ＩｎｔｅｌｌｉｇｅｎｔＨＰＬＣ」を用いて測定し、ポリスチレン換算して求めた。水酸基価はＪＩＳ  Ｋ００７０に準じて求めることができる。なお、市販のポリエステル樹脂を用いる場合には、公称値が上記範囲のものを選択してもよい。
【００８２】
クリヤー層を構成するクリヤー樹脂組成物には、重量平均分子量３０，０００〜４０，０００、Ｔｇ−３〜２３℃、水酸基価１０ｍｇＫＯＨ／ｇ以下であるポリエステルウレタン樹脂が含まれることが好ましい。かかるポリエステルウレタン樹脂は、芳香族ポリエステルを基本骨格としているため、耐加水分解性(耐水性)に優れる。さらにウレタン結合を有するため、水酸基価および酸価が高くなり、その結果、黒色層との密着性が向上し、架橋剤（硬化剤）との反応性が高くなり、強靭な皮膜を形成することができる。
【００８３】
ポリエステルウレタン樹脂の重量平均分子量が３０，０００未満であると、クリヤー層の柔軟性、強靭性および耐水性が得られない場合がある。また、重量平均分子量が４０,０００を超えると、樹脂の流動性が悪くなり、均一で平滑な皮膜が得られなくなる場合がある。
【００８４】
ポリエステルウレタン樹脂のＴｇが−３℃未満であると、クリヤー皮膜の硬度が低下し、加工性や耐疵付き性が劣化する虞がある。また、Ｔｇが２３℃を超えると、クリヤー皮膜の硬度が上昇し、柔軟性が低下するため加工性が劣化する場合がある。同様に、水酸基価が１０ｍｇＫＯＨ／ｇを超えると、樹脂の官能基が増加して、架橋点の増加につながりクリヤー皮膜の柔軟性が低下して加工性が劣化する場合がある。
【００８５】
ポリエステルウレタン樹脂としては、「バイロンＵＲ−８３００：重量平均分子量３０，０００、Ｔｇ２３℃、水酸基価３〜４ｍｇＫＯＨ／ｇ」、「バイロンＵＲ−２３００：重量平均分子量３２，０００、Ｔｇ１８℃、水酸基価２〜４ｍｇＫＯＨ／ｇ」、「バイロンＵＲ−３２１０：重量平均分子量４０，０００、Ｔｇ‐３℃、水酸基価２〜３ｍｇＫＯＨ／ｇ」、「バイロンＵＲ−３５００：重量平均分子量４０，０００、Ｔｇ１０℃、水酸基価１０ｍｇＫＯＨ／ｇ」（以上、東洋紡績株式会社製）などが好ましく挙げられる。
【００８６】
さらにクリヤー層を構成するクリヤー樹脂組成物としては、重量平均分子量３０，０００〜４０，０００、Ｔｇ−３〜２３℃のポリエステルウレタン樹脂と、重量平均分子量１，５００〜２，５００、Ｔｇ１０〜４５℃の低分子ポリエステル系樹脂とを、ポリエステルウレタン樹脂：低分子ポリエステル系樹脂（質量比）＝２：８〜４：６の混合比で混合してなる平均水酸基価が２５ｍｇＫＯＨ／ｇ以上の混合樹脂が含まれることも好ましい。かかる混合樹脂であれば、ポリエステルウレタン樹脂に起因する効果（耐水性に優れ、黒色層との密着性が高く強靭な皮膜が形成できるなど）を充分に発揮しつつ、通常のポリエステル樹脂に比べ高価であるポリエステルウレタン樹脂の使用量を低減することができ、コスト面で有利である。前記混合比よりもポリエステルウレタン樹脂が少ないと、耐水性が著しく劣化し、沸騰水中に1時間程度浸漬することで黒色層とクリヤー皮膜層の界面に水が浸透し、界面の密着性が低下して、浸漬・乾燥後には、界面部で剥離が生じて斑点状の白色ムラを呈する虞がある。前記混合比よりもポリエステルウレタン樹脂が多い場合、コストに見合うだけの性能向上効果（耐水性など）が得られにくくなる。
【００８７】
＜ポリエチレンワックス＞
本発明では、クリヤー樹脂組成物（固形分）１００質量部中、ポリエチレンワックスが２〜１０質量部含まれることが好ましい。かかる構成により、ポリエチレンワックスが潤滑剤として機能して、得られる黒色金属板に耐疵付き性や加工性付与することができる。ポリエチレンワックスの含有量が２質量部未満では、ワックス添加の効果が得られない。ポリエチレンワックスの含有量が１０質量部を超えても、ワックス添加による摩擦係数低減効果が向上せず、かえって耐食性が低下する場合がある。より好ましくは４〜６質量部である。ポリエチレンワックスとしては、例えば溶剤分散のワックスが挙げられ、具体的には、キシレンに分散させた株式会社岐阜セラック製のＨＩＧＨ  ＦＬＡＴ  Ｘ−２０Ｐ−２や、トルエンに分散させたＨＩＧＨ  ＦＬＡＴ  Ｔ−２０Ｐ−２が挙げられる。
【００８８】
＜防錆剤＞
本発明では、クリヤー樹脂組成物（固形分）１００質量部中、防錆剤が５質量部以上（より好ましくは７質量部以上）含まれることが好ましく、２０質量部以下（より好ましくは１５質量部以下）含まれることが好ましい。防錆剤の添加量が５質量部未満の場合には、耐食性などの防錆効果が得られない。また、防錆剤の添加量が２０質量部を超えると、クリヤー樹脂組成物中で凝集や偏析が発生したり、光沢度の減少（艶びけ発生）などによる外観不良が発生する場合がある。さらに、溶剤系クリヤー樹脂組成物に沈殿物が発生するなど安定性が低下する場合がある。なお、防錆剤の種類および添加濃度によっては黒色金属板の光沢度の制御も可能であり、添加濃度を増やすことで黒色度を保持しながら艶消し外観も得ることができる。
【００８９】
防錆剤としては、具体的には、カルシウムイオン交換シリカ、溶剤系コロイダルシリカ、トリポリリン酸二水素アルミニウムよりなる群から選択される少なくとも１種を挙げることができる。カルシウムイオン交換シリカとしては、富士シリシア化学株式会社製の「サイロマスク５２」、「サイロマスク５５」、「サイリシア５３０」、「サイリシア７１０」などが挙げられる。溶剤系のコロイダルシリカとしては、日産化学社製の「ＸＢＡ−ＳＴ」、「ＭＩＢＫ−ＳＴ」などが挙げられる。トリポリリン酸二水素アルミニウムとしては、株式会社テイカ製「Ｋ−ＷＨＩＴＥ  Ｇ１０５」、「Ｋ−ＷＨＩＴＥ  Ｇ−１１０」、「Ｋ−ＷＨＩＴＥ  ＃１０５」、「Ｋ−ＷＨＩＴＥ  Ｇ７３０」などが挙げられる。
【００９０】
上記クリヤー樹脂組成物を用いてクリヤー層を形成する方法および条件は特に限定されず、公知の方法でクリヤー樹脂組成物を黒色層および／または金属板の表面に塗布し、加熱乾燥すればよい。クリヤー樹脂組成物の塗布方法としては、黒色層を形成するときに用いた方法と同様であってよい。また、加熱乾燥条件としては、加熱乾燥温度として２００〜２３０℃程度（加熱乾燥時間：約１〜２分）を例示することができる。
【００９１】
本発明の黒色金属板が金属板の片面にのみ黒色層を有する場合には、裏面（すなわち黒色層を有しない側の面）の金属板上にもクリヤー層を有してもよい。なお、本明細書においては、当該裏面に設けるクリヤー層を特に「裏面クリヤー層」と称し、上述した黒色層上に設けるクリヤー層と区別する。裏面クリヤー層を設けることにより、さらに耐食性などの向上を図ることができる。
【００９２】
裏面クリヤー層の付着量は、乾燥質量で０．２ｇ／ｍ2以上（より好ましくは０．５ｇ／ｍ2以上）が好ましく、２．５ｇ／ｍ2以下（より好ましくは２．０ｇ／ｍ2以下）が好ましい。裏面クリヤー層の付着量が０．２ｇ／ｍ2未満であると、金属板への均一塗工が難しくなり、耐食性の向上効果が得られにくくなる。一方、裏面クリヤー層の付着量が２．５ｇ／ｍ2を超えると、導電性が低下したり、プレス加工の際に樹脂皮膜の剥離量が多くなって、金型への剥離皮膜の付着蓄積が起こり、プレス成形に支障を生じるなどの問題を招く虞がある。
【００９３】
裏面クリヤー層は、例えば、特開２００５−２４６９５３号公報に開示されているようなエチレン−不飽和カルボン酸共重合体（中和状態も含む）を主成分とするエマルション組成物を塗布することにより形成することができる。このエマルション組成物は、エチレン−不飽和カルボン酸共重合体が有するカルボキシル基１モルに対して０．２〜０．８モル（２０〜８０モル％）に相当する沸点１００℃以下のアミンと、エチレン−不飽和カルボン酸共重合体が有するカルボキシル基１モルに対して０．０２〜０．４モル（２〜４０モル％）に相当する１価の金属の化合物とを含むとともに、カルボキシル基と反応し得る官能基を２個以上有する架橋剤を樹脂組成物の固形分１００質量％に対し０．５〜２０質量％含み、かつ沸点１００℃超のアミンおよびアンモニアは、実質的に含まないものである。さらに、かかるエマルション組成物には、シリカ粒子（コロイダルシリカなど）、ワックス、希釈溶媒、皮張り防止剤、レベリング剤、消泡剤、浸透剤、乳化剤、造膜助剤、着色顔料、増粘剤、シランカップリング剤、他の樹脂（例えばカルボン酸重合体など）などを適宜添加することができる。
【００９４】
（黒色金属板）
本発明では、黒色顔料として表面処理カーボンブラックを用いたことから、黒色度（Ｌ＊値）が２４以下の黒色金属板を容易に得ることができる。本発明の黒色金属板は、クリヤー層を有さない態様においては、黒色度（Ｌ＊値）が２３以下であることが好ましく、２２以下であることがより好ましい。
【実施例】
【００９５】
以下、実施例に基づいて本発明を詳細に述べる。ただし、下記実施例は本発明を制限するものではなく、前・後記の趣旨を逸脱しない範囲で変更実施をすることは全て本発明の技術的範囲に包含される。
【００９６】
先ず、実験例で用いた評価方法と判定基準について、以下説明する。
【００９７】
（カーボンブラックの単一粒子径）
カーボンブラックの水溶液を０．２μｍのフィルターで吸引ろ過し、ろ過残渣を段階放出型走査電子顕微鏡ＦＥ−ＳＥＭ（日立製作所製「ＳＵ−７０」）で観察した。
【００９８】
（水溶液中のカーボンブラックの体積平均粒子径）
カーボンブラックの水溶液を、マイクロトラックＦＲＡ９２２０（Ｌｅｅｄｓ＆Ｎｏｒｔｈｒｕｐ社製）を用いて、レーザー回折／散乱式で測定した。
【００９９】
（黒色組成物中のカーボンブラックの体積平均粒子径）
上記水溶液中のカーボンブラックの体積平均粒子径の測定方法と同様にして測定した。
【０１００】
（黒色度）
分光光度計（日本電色工業株式会社製「Ｓｐｅｃｔｒｏ  Ｃｏｌｏｒ  Ｍｅｔｅｒ  ＳＱ２０００」）を用いて、黒色金属板およびクリヤー層付き黒色金属板のＬ値、ａ値、ｂ値を測定し、下記式１に基づいてＬ＊値に変換した。本発明では、Ｌ＊値が２４以下（Ｌ値：２０以下）のものを合格とした。
Ｌ＊＝１．３６３２Ｌ−３．５９０４・・・式１
【０１０１】
また、目視判定により、黒色金属板およびクリヤー層付き黒色金属板の黒色の深み（漆黒）を判定し、下記基準で評価した。
◎：深みのある黒色
○：黒色
△：茶黒色
×：茶色
【０１０２】
（光沢度）
日本電色工業株式会社製「Ｇｌｏｓｓ  Ｍｅｔｅｒ  ＶＧ２０００」を用いて、黒色金属板およびクリヤー層付き黒色金属板の光沢度（Ｇ値）を、６０°の角度（Ｇ６０）で測定して求めた。
【０１０３】
（黒色層剥離試験）
ＪＩＳ  Ｋ５６００−５−６（１９９９）に準じて、黒色金属板の表面にカッターナイフでゴバン目（１ｍｍ×１ｍｍ、１００マス）を切り、エリクセン試験機で６ｍｍ押し出した（エリクセン値：６ｍｍ）後、粘着テープ（ニチバン社製「ＣＴ４０５ＡＰ−２４」）を貼り付け、その後該テープを剥離するテープ剥離試験を実施して、カーボンブラックの剥離状態を観察し、下記基準で評価した。
◎：黒色層の残存率１００％
○：黒色層の残存率１００％未満９０％以上
△：黒色層の残存率９０％未満８０％以上
×：黒色層の残存率８０％未満
【０１０４】
（カーボンブラック溶出試験）
黒色金属板またはクリヤー層付き黒色金属板を沸騰水に１時間浸漬した後、黒色金属板またはクリヤー層付き黒色金属板からのカーボンブラックの溶出による外観変化（耐水性）を目視で観察し、下記基準で評価した。
◎：外観に変化無し
○：極わずかに変化あり
△：黒色度の低下あり（光沢低下）
×：色抜けによる外観むら発生
【０１０５】
（ＳＳＴ時間）
黒色金属板またはクリヤー層付き黒色金属板について、ＪＩＳ  Ｚ２３７１に基づいて塩水噴霧試験を実施して、白錆が５％発生するまでの時間（耐食性）を測定した。本発明では、黒色金属板の場合、上記時間が４８時間、クリヤー層付き黒色金属板の場合、上記時間が１２０時間のものを合格とした。
【０１０６】
（ＳＳＴサイクル試験）
クリヤー層付き黒色金属板について、ＪＩＳ  Ｚ２３７１に基づく塩水噴霧（噴霧時間８時間）、休止１６時間を１サイクルとする塩水噴試験を実施して、白錆が５％発生するまでのサイクル数（耐食性）をカウントした。本発明では、４サイクル以上を合格とした。
◎：６サイクル以上
○：４サイクル以上、６サイクル未満
△：２サイクル以上、４サイクル未満
×：２サイクル未満
【０１０７】
（裏面導電性）
テスターの端子により、クリヤー層付き黒色金属板の裏面（クリヤー層が形成されていない側の黒色金属板）を軽く摺動させた時の抵抗値を測定して、下記基準により、クリヤー層付き黒色金属板の裏面の導電性を評価した。
◎：１００Ω未満
○：１００Ω以上〜２００Ω未満
△：２００Ω以上〜５００Ω未満
×：５００Ω以上
【０１０８】
（鉛筆硬度）
黒色金属板またはクリヤー層付き黒色金属板について、ＪＩＳ  Ｋ−５４００（１９９０）に基づいて、黒色層またはクリヤー層表面に鉛筆引っかき試験機で疵の発生しない鉛筆硬度（表面の耐疵付き性）を求めた。
【０１０９】
（Ｔ曲げ加工性）
５０×５０ｍｍの大きさにカットしたクリヤー層付き黒色金属板を、室温（２０℃）で、表面（クリヤー層形成面）を外側にして万力で軽く折り曲げ、その曲げ部に同様の金属板を挟み限界まで曲げ、加工後の折り曲げ部におけるクラックの有無を、目視もしくは１０倍のルーペで観察した。評価方法は、挟みこむクリヤー層付き黒色金属板の枚数が０枚を０Ｔとし、１枚を１Ｔとして表面にクラックが発生した枚数の１ランク下をクラック限界（例えば、１Ｔでクラック発生した場合には、２Ｔがクラック限界）とした。
【０１１０】
（０℃Ｔ曲げ加工性）
５０×５０ｍｍの大きさにカットしたクリヤー層付き黒色金属板を０℃に冷却し、０℃で表面（クリヤー層形成面）を外側にして折り曲げたこと以外は、上記Ｔ曲げ加工性と同様にして評価した。
【０１１１】
（耐白化性）
８０トンのクランクプレス装置（アイダエンジニアリング社製「ＮＣＬ−８０ＴＳ」）を用いて、下記条件で、黒色金属板またはクリヤー層付き黒色金属板の単発のプレス試験を実施した。
金型：円筒型
金型寸法：ブランク径１１０ｍｍφ、パンチ外径：５０．６４ｍｍφ、ダイ内径：５１．６４ｍｍ、パンチＲ：５ｍｍ、ダイＲ：３ｍｍ、クリアランス：±０ｍｍ
加工速度：４０ｓｐｍ
しわ押さえ圧力：１ｋｇ／ｃｍ2
【０１１２】
成形品の曲げ部および摺動面において、黒色層やクリヤー層の伸びや衝撃による剥離による黒色外観の変化（耐白化性）を目視で観察して、下記基準により、黒色金属板またはクリヤー層付き黒色金属板の深絞り加工性を評価した。
◎：極めて良好
○：良い
△：悪い
×：極めて悪い
【０１１３】
（耐テープ剥離性）
上記耐白化性と同様にしてクリヤー層付き黒色金属板の単発のプレス試験を実施した。得られた成形品の摺動部(円筒の側面部)に、粘着テープ（スリオンテック社製「♯９５１０」）を貼り付け、その後該テープを剥離するテープ剥離試験を実施したときの皮膜の剥離状態を目視にて観察し、下記の基準により耐テープ剥離性を評価した。
◎：極めて良好(皮膜剥離無し)
○：良好(極わずかに剥離)
△：悪い(剥離あり)
×：極めて悪い(殆ど全てが剥離)
【０１１４】
（動摩擦係数）
新東科学社製ＨＥＩＤＯＮ表面性測定試験機（ＴＹＰＥ；１４ＤＲ）を用いて、下記条件で、クリヤー層付き黒色金属板の表面（クリヤー層形成面）上に、ＳＵＳボールを一定荷重で加圧しながら摺動させて動摩擦係数を算出した。
試験荷重：５００ｇ
摺動速度：１００ｍｍ／ｍｉｎ
摺動距離：４０ｍｍ
試験回数：室温で３回（３回の平均値で評価）
摺動冶具：ＳＵＳボール  １０ｍｍφ
【０１１５】
（塗装外観）
目視で観察するとともに、指で軽く触って「ざらつき感」の有無を確かめて、下記基準により評価した。
◎：平滑で、ざらつき感なし
○：平滑だが、極わずかにざらつき感あり
△：艶がなく、ざらつき感あり
×：ざらつき感大
【０１１６】
(耐候性)
クリヤー層付き黒色金属板について、ＪＩＳ  Ｋ  ５４００ に準じ下記の条件でサンシャインカーボンウェザーメーター試験を実施した。
環境条件：６３±３℃
照射時間：１５０時間
１８分／１２０分間の連続シャワー(降雨)
【０１１７】
サンシャインカーボンウェザーメーター試験前後のクリヤー層付き黒色金属板の外観を目視で観察し、その変化を下記の基準で評価した。
◎：外観に変化無し
○：極わずかに変化あり
△：色調・光沢に変化あり
×：色調・光沢に変化ムラ発生
【０１１８】
次に、実験例で用いた各原料の調製とその物性評価について、以下説明する。
（表面処理カーボンブラック、未処理カーボンブラックの単一粒子径）
実験例で用いる表面処理カーボンブラック水溶液（株式会社呉竹製「超濃墨墨滴ＢＡ−８」）、および未処理カーボンブラック（東海カーボン株式会社製「自己分散型カーボンブラックＡｑｕａ−Ｂｌａｃｋ  １６２」）の単一粒子径を測定したところ、それぞれ、約１５０ｎｍ、約１００ｎｍであった。
【０１１９】
（水溶液中の表面処理カーボンブラック、未処理カーボンブラックの体積平均粒子径）
実験例で用いる表面処理カーボンブラック水溶液（ＢＡ−８）、および未処理カーボンブラック（Ａｑｕａ−Ｂｌａｃｋ  １６２）の体積平均粒子径を測定したところ、それぞれ、約４３０ｎｍ、約４４００ｎｍであった。
【０１２０】
以上の通り、表面処理カーボンブラックと未処理カーボンブラックは、単一粒子径はほぼ同等であるが、水溶液中の表面処理カーボンブラックの方が未処理カーボンブラックに比して体積平均粒子径が格段に小さいことから、表面処理カーボンブラックは水中で二次凝集し難いことが分かる。
【０１２１】
（黒色組成物中の表面処理カーボンブラック、未処理カーボンブラックの体積平均粒子径）
墨汁（ＢＡ−８）４５質量部（表面処理カーボンブラック換算）に、バインダー樹脂として、ポリエチレン樹脂（三井化学社製「ケミパールＳ１００」）、ポリウレタン樹脂（ＡＤＥＫＡ社製「アデカボンタイターＨＵＸ５４１」）、エポキシ樹脂（荒川化学工業社製「ＫＡ−１８２６ＹＡ」）、またはアクリル樹脂（中央理化工業社製「リカボンドＥＳ−２１」）を４５質量部（樹脂固形分換算）と、コロイダルシリカ（日産化学社製「スノーテックスＸＳ」）を１０質量部添加して、固形分濃度１０％の黒色組成物を作製した。
【０１２２】
得られた黒色組成物の粒度分布（二次粒子径）を測定すると、バインダー樹脂としてアクリル樹脂やエポキシ樹脂を用いた場合には体積平均粒子径がそれぞれ１３．０５μｍ、１４．３５μｍであり、二次粒子径が著しく増大していた。これに対して、ポリエチレン樹脂やポリウレタン樹脂を用いた場合には、体積平均粒子径がそれぞれ２．８２μｍ、４．４６μｍであった。
【０１２３】
以上のことから、本発明で用いるバインダー樹脂としては、ポリエチレン樹脂やポリウレタン樹脂を用いる方が、表面処理カーボンブラックの二次凝集を妨げることができる点で好ましいことが分かる。
【０１２４】
（バインダー樹脂（ポリエチレン樹脂）前駆体の調製）
撹拌機、温度計、温度コントローラーを備えた乳化設備を有するオートクレイブに、オレフィン−酸共重合体としてエチレン−アクリル酸共重合体（ダウケミカル社製「プリマコール（登録商標）５９９０Ｉ」、アクリル酸由来の構成単位：２０質量％、質量平均分子量（Ｍｗ）：２０，０００、メルトインデックス：１３００、酸価：１５０）２００．０質量部、カルボン酸重合体としてポリマレイン酸水溶液（日油社製「ノンポール（登録商標）ＰＭＡ−５０Ｗ」、Ｍｗ：約１１００（ポリスチレン換算）、５０質量％品）８．０質量部、トリエチルアミン３５．５質量部（エチレン−アクリル酸共重合体のカルボキシル基に対して０．６３当量）、４８％ＮａＯＨ水溶液６．９質量部（エチレン−アクリル酸共重合体のカルボキシル基に対して０．１５当量）、トール油脂肪酸（ハリマ化成社製「ハートールＦＡ３」）３．５質量部、イオン交換水７９２．６質量部を加えて密封し、１５０℃および５気圧で３時間高速撹拌してから、３０℃まで冷却した。次いでグリシドキシ基含有シランカップリング剤（モメンティブ・パフォーマンス・マテリアルズ（旧社名：ＧＥ東芝シリコーン）社製「ＴＳＬ８３５０」、γ−グリシドキシプロピルトリメトキシシラン）１０．４質量部、カルボジイミド基含有化合物（日清紡社製「カルボジライト（登録商標）ＳＶ−０２」、ポリカルボジイミド、Ｍｗ：２，７００、固形分４０質量％）３１．２質量部、イオン交換水７２．８質量部を添加し、１０分間撹拌して、バインダー樹脂（ポリエチレン系樹脂）前駆体の水性分散体（エマルジョン）を調製した（固形分濃度約２０質量％、ＪＩＳ  Ｋ６８３３に準じて測定）。以下、当該エマルジョンを「バインダー樹脂（ａ）前駆体」と称する場合がある。
【０１２５】
（バインダー樹脂（ポリウレタン樹脂）の調製）
撹拌機、温度計、温度コントローラーを備えた合成装置に、ポリオール成分としてポリテトラメチレンエーテルグリコール（保土ヶ谷化学工業株式会社製、平均分子量１０００）を６０質量部、１，４−シクロヘキサンジメタノール１４質量部、ジメチロールプロピオン酸２０質量部を仕込み、さらに反応溶媒としてＮ−メチルピロリドン３０．０質量部を加えた。イソシアネート成分としてトリレンジイソシアネート（以下、単に「ＴＤＩ」という場合がある）を１０４質量部仕込み、８０〜８５℃に昇温し５時間反応させてウレタンプレポリマーを得た。得られたプレポリマーのＮＣＯ含有量は、８．９％であった。さらにトリエチルアミン１６質量部を加えて中和を行い、エチレンジアミン１６質量部と水４８０質量部の混合水溶液を加えて、５０℃で４時間乳化し、鎖延長反応させてポリウレタン樹脂の水性分散体（エマルジョン）を調製した（固形分濃度２９．１％、酸価４１．４）。以下、当該エマルジョンを「バインダー樹脂（ｂ）」と称する場合がある。
【０１２６】
実験例１−１〜１−１０：黒色金属板の作製
（黒色組成物の調製）
表面処理カーボンブラックとして墨汁（株式会社呉竹製「超濃墨墨滴、ＢＡ−８」）４４．４〜１３３．３質量部に、純水１３８．２〜１０７．８質量部を撹拌しながら加え、次に、バインダー樹脂（ａ）前駆体９９．８〜４２．８質量部を加えた後、コロイダルシリカ（日産化学工業社製「スノーテックス（登録商標）ＸＳ」、固形分濃度２０％）を１５質量部添加し、最後に、オキサゾリン基含有重合体としてエポクロス（登録商標）Ｋ−２０３０Ｅ（株式会社日本触媒製）を２．６〜１．１質量部添加して、黒色組成物１００質量部中、表面処理カーボンブラック２０〜６０質量部、バインダー樹脂（ａ）３０〜７０質量部、コロイダルシリカ１０質量部を含む黒色組成物（固形分濃度１０質量％）をそれぞれ３００質量部調製した。なお、オキサゾリン基含有重合体は、エチレン−アクリル酸共重合体とポリマレイン酸との合計１００質量部に対し５質量部含まれるように添加した。
【０１２７】
（黒色金属板の作製）
調製した黒色組成物を、板厚０．５ｍｍの電気亜鉛めっき鋼板（ＥＧ；Ｚｎ付着量２０ｇ／ｍ2）、溶融亜鉛めっき鋼板（ＧＩ；Ｚｎ付着量６０ｇ／ｍ2）、チタン板（Ｔｉ）、アルミ板（Ａｌ）の片面に、バーコーターで乾燥質量０．５ｇ／ｍ2になるように塗布し、乾燥温度１２０℃で６０秒乾燥し、黒色金属板を作製した。
【０１２８】
実験例１−１１〜１−２０：クリヤー層付き黒色金属板の作製
（クリヤー樹脂組成物１の調製）
高分子ポリエステル系樹脂（荒川化学工業社製「ＫＡ−２１１２」、重量平均分子量２３，０００、Ｔｇ７０℃）４５．３質量部に、架橋剤（日本サイテックインダストリーズ社製「サイメル３０３」）３．４質量部と酸硬化触媒（楠本化成社製「ＮＡＣＵＲＥ  ５２２５」）２．５質量部とを撹拌しながら添加し、次に、ポリエチレンワックス（岐阜セラック社製「Ｘ−２０Ｐ−２」）５．１質量部を添加した後、防錆剤としてトリポリリン酸二水素アルミニウム（テイカ社製「Ｋ−ＷＨＩＴＥ  Ｇ１０５」）１．０質量部、およびカルシウムイオン交換シリカ（富士シリシア化学社製「サイロマスク５２」）１．０質量部を添加し、希釈シンナー（日本ペイント社製「Ｎシンナー４５０」）１４４．２質量部で希釈・撹拌した。得られた溶剤系クリヤー樹脂組成物１は、高分子ポリエステル系樹脂６８質量％、架橋剤１７質量％、防錆剤としてトリポリリン酸二水素アルミニウム５質量％、カルシウムイオン交換シリカ５質量％、及びポリエチレンワックス５質量％からなり、外枠で酸硬化触媒を２．６質量％用いたものである。
【０１２９】
（クリヤー層付き黒色金属板の作製）
実験例１−１〜１−１０で得た黒色金属板の黒色層表面に、乾燥質量が２ｇ／ｍ2になるように溶剤系クリヤー樹脂組成物１をバーコート塗装して、クリヤー層付き黒色金属板を作製した。
【０１３０】
（黒色金属板、クリヤー層付き黒色金属板の評価結果）
黒色金属板とクリヤー層付き黒色金属板の評価結果を表１に示す。
【０１３１】
【表１】
2011224972.tif 000002
【０１３２】
実験例１−１〜１−８と、実験例１−９〜１−１０との比較、及び、実験例１−１１〜１−１８と、実験例１−１９〜１−２０との比較から、表面処理カーボンブラックの含有率が２５〜６０質量％の場合には、黒色度に優れた（Ｌ＊値２４以下）黒色金属板が得られることが分かる。また、表面処理カーボンブラックの含有率が６０質量％を超える場合には、黒色層と金属層との密着性が劣る場合があることが分かる。実験例１−１１〜１−１８のクリヤー層付き黒色金属板では、カーボンブラックが黒色層から溶出することを十分に防ぐことができた。
【０１３３】
金属板としてＥＧを用いた際の、カーボンブラック濃度と黒色金属板のｂ値、及びＬ＊値の関係を、図３〜６に示した。図４と図６との比較から、クリヤー層を設けた黒色金属板の方が、黒色度は向上する（Ｌ＊値が小さくなる）傾向があることが分かる。
【０１３４】
実験例２−１〜２−１０：黒色金属板の作製
（黒色組成物の調製）
墨汁（ＢＡ−８）２５９．３質量部に、純水４２２．６質量部を撹拌しながら加え、次に、バインダー樹脂（ａ）前駆体２６１．３質量部を加えた後、コロイダルシリカ（スノーテックス（登録商標）ＸＳ）を５０質量部添加し、最後に、エポクロス（登録商標）Ｋ−２０３０Ｅを６．９質量部添加した以外は実験例１−１と同様にして、黒色組成物１００質量部中、表面処理カーボンブラック３５質量部、バインダー樹脂（ａ）５５質量部、コロイダルシリカ１０質量部を含む黒色組成物（固形分濃度１０質量％）を１０００質量部調製した。
【０１３５】
（黒色金属板の作製）
調製した黒色組成物を、板厚０．５ｍｍの電気亜鉛めっき鋼板（ＥＧ；Ｚｎ付着量２０ｇ／ｍ2）の両面に、手動ロールコート装置で乾燥質量０．２５〜１．７ｇ／ｍ2になるように塗布し、乾燥温度１２０℃で６０秒乾燥し、黒色金属板を作製した。
【０１３６】
実験例２−１１〜２−１５：黒色金属板の作製
（黒色組成物の調製）
墨汁（ＢＡ−８）に代えて、自己分散型カーボンブラック（東海カーボン株式会社製、Ａｑｕａ−Ｂｌａｃｋ  １６２）を用いた以外は実験例２−１と同様にして、黒色組成物１００質量部中、自己分散型カーボンブラック３５質量部、バインダー樹脂５５質量部、コロイダルシリカ１０質量部を含む黒色組成物（固形分濃度１０質量％）を１０００質量部調製した。
【０１３７】
（黒色金属板の作製）
実験例２−１で調製した黒色組成物に代えて、実験例２−１１で調製した黒色組成物を用い、当該黒色組成物の乾燥質量を０．３０〜１．８０ｇ／ｍ2になるように塗布した以
外は実験例２−１と同様にして、黒色金属板を作製した。
【０１３８】
実験例２−１６〜２−３０：クリヤー層付き黒色金属板の作製
（クリヤー樹脂組成物２の調製）
高分子ポリエステル系樹脂（荒川化学工業社製「アラキード７０１２」；重量平均分子量２５，０００、Ｔｇ５０℃）３８．９質量部に、架橋剤（サイメル３０３）３．４質量部と酸硬化触媒（ＮＡＣＵＲＥ  ５２２５）２．０質量部とを撹拌しながら添加し、次に、ポリエチレンワックス（Ｘ−２０Ｐ−２）５．１質量部を添加した後、防錆剤としてトリポリリン酸二水素アルミニウム（Ｋ−ＷＨＩＴＥ  Ｇ１０５）２．０質量部を添加し、希釈シンナー（Ｎシンナー４５０）１５０．７質量部で希釈・撹拌して、高分子ポリエステル系樹脂６８質量％、架橋剤１７質量％、酸硬化触媒２．６質量％、防錆剤１０質量％、及びポリエチレンワックス５質量％を含む、溶剤系クリヤー樹脂組成物２を調製した。
【０１３９】
（クリヤー層付き黒色金属板の作製）
実験例２−１〜２−１５で得た黒色金属板の片面に、乾燥質量が２ｇ／ｍ2になるように溶剤系クリヤー樹脂組成物２をバーコート塗装してクリヤー層付き黒色金属板を作製した。
【０１４０】
（黒色金属板、クリヤー層付き黒色金属板の評価結果）
黒色金属板とクリヤー層付き黒色金属板の評価結果を表２に示す。
【０１４１】
【表２】
2011224972.tif 000003
【０１４２】
実験例２−１〜２−８と実験例２−１１〜２−１５、及び実験例２−１６〜２−２３と実験例２−２６〜２−３０との比較から、黒色顔料として表面処理カーボンブラックを用いることによって、未処理カーボンブラックを用いた場合に比して、黒色度や耐食性に優れた黒色金属板が得られることが分かる。未処理カーボンブラックは黒色組成物中で二次凝集して、黒色層の表面が粗くポーラスな状態になったためと考えられる。
【０１４３】
また、黒色顔料として表面処理カーボンブラックを用いることによって、黒色層からのカーボンブラックの剥離も抑制されることが分かる。特に、本発明の（クリヤー層付き）黒色金属板（実験例２−１〜２−８、実験例２−１６〜２−２３）では、黒色層からのカーボンブラックの溶出は全く認められない。
【０１４４】
表面処理カーボンブラックを用いた場合（実験例２−１〜２−１０）、及び未処理カーボンブラックを用いた場合（実験例２−１１〜２−１５）の、黒色層付着量と黒色金属板のＬ＊値の関係を図１及び２に示した。図１から、表面処理カーボンブラックを用いた場合には、黒色層の付着量が約０．３ｇ／ｍ2で黒色度（Ｌ＊値）が２４以下の黒色金属板が得られ、付着量の増加に伴いＬ＊値は減少して、付着量約０．５ｇ／ｍ2以上でＬ＊値はほぼ安定することが分かる。これに対し、図２から、未処理カーボンブラックを用いた場合には、黒色層の付着量が０．３ｇ／ｍ2では黒色度（Ｌ＊値）が２４以下の黒色金属板を得ることはできず、また、Ｌ＊値のバラツキが大きく、安定した黒色度が得られないことが分かる。
【０１４５】
実験例３−１〜３−９：黒色金属板の作製
（黒色組成物の調製）
バインダー樹脂（ａ）組成物であるオキサゾリン基含有重合体として、エポクロス（登録商標）Ｋ−２０３０Ｅ（Ａ）、エポクロス（登録商標）Ｋ−２０２０Ｅ（Ｂ）、エポクロス（登録商標）Ｋ−２０１０Ｅ（Ｃ）（いずれも、日本触媒社製、スチレン／アクリル系樹脂）のいずれかを用い、かつ、オキサゾリン基含有重合体を、エチレン−アクリル酸共重合体とポリマレイン酸との合計１００質量部に対し１〜１０質量部含まれるように添加した以外は実験例１−１と同様にして、黒色組成物１００質量部中、表面処理カーボンブラック３５質量部、バインダー樹脂（ａ）５５質量部、コロイダルシリカ１０質量部を含む黒色組成物を調製した。
【０１４６】
（黒色金属板の作製）
調製した黒色組成物を、板厚０．５ｍｍの電気亜鉛めっき鋼板（ＥＧ；Ｚｎ付着量２０ｇ／ｍ2）の両面に、手動ロールコート装置で乾燥質量０．５ｇ／ｍ2になるように塗布し、乾燥温度１２０℃で６０秒乾燥し、黒色金属板を作製した。得られた黒色金属板の評価結果を表３に示す。
【０１４７】
【表３】
2011224972.tif 000004
【０１４８】
実験例３−１〜３−７と実験例３−８〜３−９との比較から、バインダー樹脂としてポリエチレン系樹脂を用いる場合、当該樹脂中のオキサゾリン基含有共重合体の含有率を２〜８質量％とすることにより、黒色層中に表面処理カーボンブラックを良好に固定でき、また、耐食性に優れる黒色金属板が得られることが分かる。
【０１４９】
実験例４−１〜４−１１：黒色金属板の作製
（黒色組成物の調製）
コロイダルシリカとして、スノーテックスＸＳ（Ａ；表面積平均粒子径４〜６ｎｍ）、スノーテックス４０（Ｂ；表面積平均粒子径１０〜２０ｎｍ）、スノーテックスＳ（Ｃ；表面積平均粒子径８〜１１ｎｍ）（いずれも日産化学社製）のいずれかを用い、かつ、黒色組成物１００質量部中の含有量を、表面処理カーボンブラック３５質量部、バインダー樹脂（ａ）５０〜７５質量部、コロイダルシリカ０〜２５質量部とした以外は実験例１−１と同様にして黒色組成物を調製した。なお、コロイダルシリカの表面積平均粒子径は、表面積平均粒子径が１〜１０ｎｍ程度の場合にはシアーズ法、１０〜１００ｎｍ程度の場合にはＢＥＴ法により測定される値、あるいは製造者のパンフレットに記載の公称値を意味するものである。
【０１５０】
（黒色金属板の作製）
調製した黒色組成物を、板厚０．５ｍｍの電気亜鉛めっき鋼板（ＥＧ；Ｚｎ付着量２０ｇ／ｍ2）の両面に、手動ロールコート装置で乾燥質量０．５ｇ／ｍ2になるように塗布し、乾燥温度１２０℃で６０秒乾燥し、黒色金属板を作製した。得られた黒色金属板の評価結果を表４に示す。
【０１５１】
【表４】
2011224972.tif 000005
【０１５２】
実験例４−１〜４−７と、実験例４−８〜４−１１との比較から、黒色組成物中にコロイダルシリカを５〜２０質量％含有させることにより、耐食性や耐疵付き性に優れた黒色金属板が得られることが分かる。また、黒色層中に表面処理カーボンブラックを良好に固定できることが分かる。
【０１５３】
実験例５−１〜５−７：黒色金属板の作製
（黒色組成物の調製）
バインダー樹脂（ａ）前駆体に代えて、バインダー樹脂（ｂ）を用いた以外は実験例２−１と同様にして、黒色組成物１００質量部中、表面処理カーボンブラック３５質量部、バインダー樹脂（ｂ）５５質量部、コロイダルシリカ１０質量部を含む黒色組成物を調製した。また、黒色組成物１００質量部に対して、シランカップリング剤（信越化学工業社製「ＫＢＭ４０３」）を０〜１７質量部添加した。
【０１５４】
調製した黒色組成物（シランカップリング剤含有）を、板厚０．５ｍｍの電気亜鉛めっき鋼板（ＥＧ；Ｚｎ付着量２０ｇ／ｍ2）の両面に、手動ロールコート装置で乾燥質量０．５ｇ／ｍ2になるように塗布し、乾燥温度１２０℃で６０秒乾燥し、黒色金属板を作製した。
【０１５５】
実験例５−８〜５−１４：クリヤー層付き黒色金属板の作製
（クリヤー樹脂組成物３の調製）
高分子ポリエステル系樹脂（東洋紡績株式社製「バイロン２９ＸＳ」；重量平均分子量２０，０００〜２５，０００、Ｔｇ＝７２℃、水酸基価６．５ｍｇＫＯＨ／ｇ）６０質量部に、架橋剤（住友化学工業社製「スミマールＭ−４０ＷＴ」）１５質量部と、防錆剤（日産化学工業社製「ＸＢＡ−ＳＴ」：溶剤系コロイダルシリカ）１０質量部とを撹拌しながら添加し、次にポリエチレンワックス（Ｘ−２０Ｐ−２）５質量部を添加した後、希釈シンナー（Ｎシンナー４５０）１０質量部で希釈・撹拌して、高分子ポリエステル系樹脂６８質量％、架橋剤１７質量％、防錆剤１０質量％、及びポリエチレンワックス５質量％を含む、溶剤系クリヤー樹脂組成物３（固形分濃度１０質量％）を調製した。
【０１５６】
（クリヤー層付き黒色金属板の作製）
実験例５−１〜５−７で得た黒色金属板の片面に、乾燥質量が２ｇ／ｍ2になるように、溶剤系クリヤー樹脂組成物３をバーコート塗装してクリヤー層付き黒色金属板を作製した。得られたクリヤー層付き黒色金属板の評価結果を表５に示す。
【０１５７】
【表５】
2011224972.tif 000006
【０１５８】
表５から、バインダー樹脂（ａ）（ポリエチレン樹脂）に代えてバインダー樹脂（ｂ）（ポリウレタン樹脂）を用いても、黒色層と金属層の密着性に優れ、カーボンブラックが溶出し難く、耐食性にも優れる黒色金属板が得られることが分かる。
【０１５９】
また、黒色組成物にシランカップリング剤を添加することによって、黒色金属板の耐食性が向上することが分かる。
【０１６０】
実験例６−１〜６−９：クリヤー層付き黒色金属板の作製
（黒色組成物の調製）
実験例２−１と同様にして、黒色組成物を調製した。
【０１６１】
（黒色金属板の作製）
調製した黒色組成物を、板厚０．５ｍｍの電気亜鉛めっき鋼板（ＥＧ；Ｚｎ付着量２０ｇ／ｍ2）の両面に、手動ロールコート装置で乾燥質量０．５ｇ／ｍ2になるように塗布し、乾燥温度１２０℃で６０秒乾燥し、黒色金属板を作製した。
【０１６２】
（クリヤー層付き黒色金属板の作製）
実験例６−１〜６−９で得た黒色金属板の片面に、乾燥質量が０．５〜５ｇ／ｍ2になるように、実験例２−１６で調製した溶剤系クリヤー樹脂組成物２をバーコート塗装してクリヤー層付き黒色金属板を作製した。得られたクリヤー層付き黒色金属板の評価結果を表６に示す。
【０１６３】
【表６】
2011224972.tif 000007
【０１６４】
実験例６−１〜６−７と、実験例６−８〜６−９との比較から、クリヤー層の付着量を１〜４ｇ／ｍ2とすることにより、耐食性、耐疵付き性、加工性に優れた黒色金属板が得
られることが分かる。
【０１６５】
クリヤー層付着量が黒色金属板の黒色度（Ｌ＊値）及び光沢度に及ぼす影響を図７に示した。付着量が３ｇ／ｍ2付近で黒色度と光沢度が大きく変動することが分かる。
【０１６６】
実験例７−１〜７−３３：クリヤー層付き黒色金属板の作製
（黒色金属板の作製）
黒色組成物１００質量部に対して、シランカップリング剤（信越化学工業社製「ＫＢＭ４０３」）を７質量部添加した以外は実験例５−１と同様にして、黒色金属板を作製した。
【０１６７】
（クリヤー樹脂組成物４の調製）
下記の高分子ポリエステル系樹脂、ポリエステルウレタン樹脂、あるいは低分子ポリエステル系樹脂（Ａ〜Ｅ；荒川化学工業社製、Ｆ〜Ｉ、Ｏ；東洋紡績株式会社製、Ｊ〜Ｍ、Ｐ〜Ｑ；ＤＩＣ株式会社製）を用いた以外は実験例５−８と同様にして、ポリエステル系樹脂６８質量％、架橋剤１７質量％、防錆剤１０質量％、及びポリエチレンワックス５質量％を含む、溶剤系クリヤー樹脂組成物４を調製した。
Ａ：アラキード７０１２、重量平均分子量２５，０００、Ｔｇ５０℃、水酸基価７．５
Ｂ：ＫＡ−２１１２、重量平均分子量２３，０００、Ｔｇ７０℃、水酸基価７．０
Ｃ：ＫＡ−２０４９Ｅ、重量平均分子量２２，０００、Ｔｇ７０℃、水酸基価７．０
Ｄ：ＫＡ−２０５９Ｓ、重量平均分子量２２，０００、Ｔｇ７０℃、水酸基価４．０
Ｅ：アラキード７０３６、重量平均分子量２６，０００、Ｔｇ２０℃、水酸基価１２．５Ｆ：バイロン２９ＸＳ、重量平均分子量２０，０００〜２５，０００、Ｔｇ７２℃、水酸基価６．５
Ｇ：バイロン２８ＳＳ、重量平均分子量１５，０００〜２０，０００、Ｔｇ６８℃、水酸基価６．５
Ｈ：バイロンＧＫ５９ＣＳ、重量平均分子量５，０００〜８，０００、Ｔｇ１５℃、水酸基価１７．０
Ｉ：バイロンＧＫ１３ＣＳ、重量平均分子量５，０００〜８，０００、Ｔｇ１５℃、水酸基価２０．５
Ｊ：スーパーベッコライトＭ−６８０１−３０、重量平均分子量１５，０００、Ｔｇ７２℃、水酸基価１０．０
Ｋ：ベッコライト４６−１１８、重量平均分子量１，５００、Ｔｇ２０℃、水酸基価１２０
Ｌ：ベッコライトＭ−６４０５−５０、重量平均分子量２，５００、Ｔｇ４２℃、水酸基価１２０
Ｍ：ベッコライトＭ−６４０２−５０、重量平均分子量２，５００、Ｔｇ１０℃、水酸基価１２０
Ｏ：バイロンＵＲ−３５００、重量平均分子量４０,０００、Ｔｇ１０℃、水酸基価１０
Ｐ：スーパーベッコライトＭ−６８０５−４０、重量平均分子量１５,０００、Ｔｇ３５℃、水酸基価１０
Ｑ：ベッコライトＭ−６２０１−４０−ＩＭ、重量平均分子量１０,０００、Ｔｇ４１℃、水酸基価３０
【０１６８】
（クリヤー層付き黒色金属板の作製）
上記黒色金属板の片面に、乾燥質量が２ｇ／ｍ2になるように上記溶剤系クリヤー樹脂組成物４をバーコート塗装してクリヤー層付き黒色金属板を作製した。得られたクリヤー層付き黒色金属板の評価結果を表７に示す。
【０１６９】
【表７】
2011224972.tif 000008
【０１７０】
実験例７−１〜７−１９および実験例７−２５〜７−３３と、実験例７−２０〜７−２４との比較から、クリヤー樹脂組成物として、本発明で規定するポリエステル系樹脂を用いることにより、耐食性、加工性に優れた黒色金属板が得られることが分かった。
【０１７１】
実験例８−１〜８−８：クリヤー層付き黒色金属板の作製
（黒色金属板の作製）
実験例６−１と同様にして、黒色金属板を作製した。
【０１７２】
（クリヤー樹脂組成物２（ａ）の調製）
ポリエチレンワックスの含有率を１〜１２質量％とし、高分子ポリエステル系樹脂と架橋剤を８０：２０で混合した樹脂物を７５．４〜８６．４質量％にした以外は実験例２−１６と同様にして、溶剤系クリヤー樹脂組成物２（ａ）を調製した。
【０１７３】
（クリヤー層付き黒色金属板の作製）
上記黒色金属板の片面に、乾燥質量が２ｇ／ｍ2になるように上記溶剤系クリヤー樹脂
組成物２（ａ）をバーコート塗装してクリヤー層付き黒色金属板を作製した。得られたクリヤー層付き黒色金属板の評価結果を表８に示す。
【０１７４】
【表８】
2011224972.tif 000009
【０１７５】
実験例８−１〜８−６と、実験例８−７〜８−８との比較から、クリヤー樹脂組成物中にポリエチレンワックスを２〜１０質量％含有させることにより、耐食性と耐疵付き性に優れ、また、摩擦係数の低い黒色金属板が得られることが分かる。
【０１７６】
実験例９−１〜９−１２：クリヤー層付き黒色金属板の作製
（黒色金属板の作製）
実験例６−１と同様にして、黒色金属板を作製した。
【０１７７】
（クリヤー樹脂組成物２（ｂ）の調製）
下記の防錆剤（Ａ〜Ｂ；テイカ株式会社製、Ｃ〜Ｅ；富士シリシア化学株式会社製、Ｆ；日産化学工業株式会社製）を用い、その含有率を３〜２２質量％とし、高分子ポリエステル系樹脂と架橋剤を８０：２０で混合した樹脂物を７０．４〜８９．４質量％にした以外は実験例２−１６と同様にして、溶剤系クリヤー樹脂組成物２（ｂ）を調製した。
Ａ：トリポリリン酸二水素アルミニウム  Ｋ−ＷＨＩＴＥ  Ｇ１０５、粒子径２．３μｍ
Ｂ：トリポリリン酸二水素アルミニウム  Ｋ−ＷＨＩＴＥ  Ｇ７３０、粒子径２．３μｍ
Ｃ：カルシウムイオン交換シリカ  サイロマスク６２−Ｃａ６％、粒子径２．８μｍ
Ｄ：カルシウムイオン交換シリカ  サイリシア５３０、粒子径２．７μｍ
Ｅ：カルシウムイオン交換シリカ  サイリシア７１０、粒子径２．８μｍ
Ｆ：コロイダルシリカ  ＸＢＡ−ＳＴ、粒子径１０〜２０ｎｍ
【０１７８】
（クリヤー層付き黒色金属板の作製）
上記黒色金属板の片面に、乾燥質量が２ｇ／ｍ2になるように上記溶剤系クリヤー樹脂
組成物２（ｂ）をバーコート塗装してクリヤー層付き黒色金属板を作製した。得られたクリヤー層付き黒色金属板の評価結果を表９に示す。
【０１７９】
【表９】
2011224972.tif 000010
【０１８０】
実験例９−１〜９−１０と、実験例９−１１〜９−１２との比較から、クリヤー樹脂組成物中に防錆剤を５〜２０質量％含有させることにより、耐食性、加工性、及び外観に優れる黒色金属板が得られることが分かる。
【０１８１】
実験例１０−１〜１０−１０：裏面クリヤー層付き黒色金属板および表裏面クリヤー層付き黒色金属板の作製
（下地処理組成物の調製)
酸性コロイダルシリカ（日産化学社製「スノーテックス（登録商標）Ｏ」)５５質量部に対して、重リン酸アルミニウム（米山化学社製）４５質量部と純水を加え、酸性コロイダルシリカと重リン酸アルミニウムの合計１００質量部に対して、ポリアクリル酸(日本純薬社製「ジュリマーＡＣ−１０−ＬＰ」)０．５質量部を添加し、さらに、シランカップリング剤(信越化学社製「ＫＢＭ４０３」)７．５質量部を添加して下地処理組成物を調製した。
【０１８２】
(下地処理金属板の作製)
調製した下地処理組成物を手動ロールコート装置にて、電気亜鉛めっき鋼板(ＥＧ；Ｚｎ付着量２０ｇ／ｍ２)の表裏面に、乾燥質量で０〜１２０ｍｇ／ｍ２付着するように塗布し、乾燥温度１２０℃で６０秒乾燥して、下地処理金属板を作製した。
【０１８３】
(黒色組成物の作製)
表面処理カーボンブラックとして墨汁（株式会社呉竹製「超濃墨墨滴、ＢＡ−８」）５５．６質量部に、純水３５７．４質量部を攪拌しながら加え、次に、バインダー樹脂（ａ）前駆体７１．３質量部を加えた後、コロイダルシリカ(スノーテックス(登録商標)ＸＳ)を１２．５質量部添加し、さらに、シランカップリング剤１．３質量部と、オキサゾリン基含有重合体としてエポクロス(登録商標)Ｋ−２０３０Ｅ１．９質量部とを加えて、黒色組成物１００質量部中、表面処理カーボンブラック３０質量部、バインダー樹脂（ａ）６０質量部、コロイダルシリカ１０質量部、シランカップリング剤５質量部(外枠)を含む黒色組成物（固形分濃度５質量％）を５００質量部調製した。
【０１８４】
(黒色層の形成)
調製した黒色組成物を下地処理金属板の片面（表面）に、バーコート塗装装置で乾燥質量１ｇ／ｍ2になるように塗布し、乾燥温度１６０℃で６０秒乾燥し、黒色層を形成した。
【０１８５】
(裏面用水系クリヤー樹脂組成物の作製)
まず、エチレン−不飽和カルボン酸共重合体とカルボン酸重合体との乳化物(エマルション)を調製した。すなわち、攪拌機、温度計、温度コントローラーを備えた乳化設備を有するオートクレイブに、オレフィン−酸共重合体としてエチレン−アクリル酸共重合体(ダウケミカル社製「プリマコール(登録商標)５９９０Ｉ」；アクリル酸由来の構成単位：２０質量％、質量平均分子量（Ｍｗ）：２０，０００、メルトインデックス：１３００、酸価：１５０)２００．０質量部、カルボン酸重合体としてポリマレイン酸水溶液(日油社製「ノンポール(登録商標)ＰＭＡ−５０Ｗ」；Ｍｗ：約１１００(ポリスチレン換算)、５０質量％品)８．０質量部、トリエチルアミン３５．５質量部(エチレン−アクリル酸共重合体のカルボキシル基に対して０．６３当量)、４８％ＮａＯＨ水溶液６．９質量部(エチレン−アクリル酸共重合体のカルボキシル基に対して０．１５当量)、トール油脂肪酸(ハリマ化成社製「ハートールＦＡ３」)３．５質量部、イオン交換水７９２．６質量部を加えて密封し、１５０℃、５気圧で３時間高速攪拌した後、３０℃まで冷却した。次いで、グリシドキシ基含有シランカップリング剤(モメンティブ・パフォーマンス・マテリアルズ(旧社名：ＧＥ東芝シリコーン)社製「ＴＳＬ８３５０」：γ-グリシドキシプロピルトリメトキシシラン)１０．４質量部、カルボジイミド（Ｍｗ：２，７００、固形分４０質量％)３１．２質量部、イオン交換水７２．８質量部を添加し、１０分間攪拌して、エチレン−不飽和カルボン酸共重合体とカルボン酸重合体の乳化物(エマルション)を調製した（固形分濃度約２０質量％、ＪＩＳ  Ｋ６８３３に準じて測定）。
【０１８６】
次に、得られた乳化物に、表面積平均粒子径４〜６ｎｍ（公称値）のコロイダルシリカ(ａ)(日産化学工業社製「スノーテックス(登録商標)ＸＳ」；固形分濃度２０質量％)と、表面積平均粒子径１０〜２０ｎｍ（公称値）のコロイダルシリカ(ｂ)(日産化学工業社製「スノーテックス(登録商標)４０」；固形分濃度４０質量％)とを順次加え、両者をよく混合した後、グリシドキシ基含有シランカップリング剤(信越化学工業社製「ＫＢＭ４０３」；固形分濃度１００質量％)を添加し、次いでメタバナジン酸塩としてメタバナジン酸ナトリウム(新興化学工業社製「メタバナジン酸ソーダ」；固形分濃度約６６質量％)を添加した。この混合物にさらに、アクリル変性エポキシ樹脂(荒川化学工業社製「モデピクス(登録商標)３０２」；固形分濃度３３．５質量％)を加えて、裏面用水系クリヤー樹脂組成物を調製した。
【０１８７】
なお、裏面用水系クリヤー樹脂組成物の調製に際し、各成分の混合量(あるいは混合比)は、コロイダルシリカ（ａ）：コロイダルシリカ（ｂ)（質量比）＝５０：５０、無機成分：樹脂成分(上記乳化物の全固形分とアクリル変性エポキシ樹脂との合計量)（質量比）＝３０：７０〜９５：５、アクリル変性エポキシ樹脂が上記乳化物中の全固形分９５質量部に対して５質量部（樹脂成分中５質量％）、グリシドキシ基含有シランカップリング剤が無機成分と樹脂成分との合計１００質量部に対して１０質量部、メタバナジン酸塩が無機成分と樹脂成分との合計１００質量部に対して１質量部、とした。
【０１８８】
（裏面クリヤー層付き黒色金属板の作製(裏面用水系クリヤー層の形成)）
黒色層を形成した下地処理金属板の裏面(黒色層を有さない下地処理面)に、バーコート塗装装置で乾燥質量０．５ｇ／ｍ２になるように裏面用水系クリヤー樹脂組成物を塗布し、乾燥温度１７０℃で６０秒乾燥して、裏面用水系クリヤー層を形成し、裏面クリヤー層付き黒色金属板（表面には黒色層を有し、裏面にはクリヤー層を有する金属板）を作製した。
【０１８９】
(表面用溶剤系クリヤー樹脂組成物５の作製)
ポリエステルウレタン樹脂(東洋紡績社製「バイロンＵＲ−３５００」；重量平均分子量４０，０００、Ｔｇ１０℃、水酸基価１０ｍｇＫＯＨ／ｇ、固形分濃度４０質量％)７６質量部に、希釈シンナー(日本ペイント社製「Ｎシンナー４５０」)２００質量部を加えて攪拌し、溶解後に、架橋剤（ＤＩＣ社製「スーパーベッカミンＴＤ−１２６」：ブチル化ベンゾグアミン樹脂；重量平均分子量６００、固形分濃度６０％）１２．７質量部を加え、攪拌を継続して溶解させた。次に、予め希釈シンナー８６．６質量部に酸硬化触媒（楠本化成社製「ＮＡＣＵＲＥ  ５２２５」）４．６質量部を加えて溶解させた溶液を加え、順次、つや消し剤（富士シリシア社製「ＭＩＢＫシリカスラリー」；固形分濃度８質量％）１０質量部、ポリエチレンワックス（岐阜セラック社製「Ｘ−２０Ｐ−２）１０．２質量部を加えた。得られた溶剤系クリヤー樹脂組成物５は、ベース樹脂７６質量％、架橋剤１９質量％、及びワックス５質量％からなり、外枠で、酸硬化触媒を４．６質量％と、つや消し剤（シリカ）２質量％とを用いたものである。
【０１９０】
（表裏面クリヤー層付き黒色金属板の作製(表面用溶剤系クリヤー層の形成)）
上記裏面クリヤー層付き黒色金属板の表面（黒色層を有する面）にバーコート塗装装置を用いて乾燥質量が３ｇ／ｍ2になるように表面用溶剤系クリヤー樹脂組成物５を塗布し、乾燥温度２３０℃で６０秒乾燥して、表裏面クリヤー層付き黒色金属板（表裏面ともにクリヤー層を有する金属板）を作製した。
【０１９１】
（裏面クリヤー層付き黒色金属板、表裏面クリヤー層付き黒色金属板の評価結果）
裏面クリヤー層付き黒色金属板と表裏面クリヤー層付き黒色金属板の評価結果を表１０に示す。
【０１９２】
【表１０】
2011224972.tif 000011
【０１９３】
実験例１１−１〜１１−９：裏面クリヤー層付き黒色金属板および表裏面クリヤー層付き黒色金属板の作製
（下地処理組成物の調製)
実験例１０−１と同様にして、下地処理組成物を調製した。
【０１９４】
(下地処理金属板の作製)
調製した下地処理組成物を手動ロールコート装置にて、溶融亜鉛めっき鋼板(ＧＩ;Ｚｎ付着量４５ｇ／ｍ２)の表裏面に、乾燥質量で０〜１２０ｍｇ／ｍ２付着するように塗布し、乾燥温度１２０℃で６０秒乾燥して、下地処理金属板を作製した。
【０１９５】
（裏面クリヤー層付き黒色金属板の作製）
上記で得られた下地処理金属板を用いたこと以外は、実験例１０−１と同様にして、裏面クリヤー層付き黒色金属板を作製した。
【０１９６】
（表裏面クリヤー層付き黒色金属板の作製）
上記で得られた下地処理金属板を用いたこと以外は、実験例１０−１と同様にして、表裏面クリヤー層付き黒色金属板を作製した。
【０１９７】
（裏面クリヤー層付き黒色金属板、表裏面クリヤー層付き黒色金属板の評価結果）
裏面クリヤー層付き黒色金属板と表裏面クリヤー層付き黒色金属板の評価結果を表１１に示す。
【０１９８】
【表１１】
2011224972.tif 000012
【０１９９】
実験例１２−１〜１２−８：裏面クリヤー層付き黒色金属板および表裏面クリヤー層付き黒色金属板の作製
（下地処理組成物の調製)
酸性コロイダルシリカ(日産化学社製「スノーテックス(登録商標)Ｏ」)０〜７０質量部に対して、重リン酸アルミニウム(米山化学社製)０〜７０質量部と純水を加え、酸性コロイダルシリカと重リン酸アルミニウムの合計１００質量部に対して、ポリアクリル酸(日本純薬社製「ジュリマーＡＣ−１０−ＬＰ」)０．５質量部を添加し、さらに、シランカップリング剤(信越化学社製「ＫＢＭ４０３」)７．５質量部を添加して下地処理組成物を調製した。
【０２００】
(下地処理金属板の作製)
調製した下地処理組成物を手動ロールコート装置にて、電気亜鉛めっき鋼板(ＥＧ；Ｚｎ付着量２０ｇ／ｍ２)の表裏面に、乾燥質量で６０ｍｇ／ｍ２付着するように塗布し、乾燥温度１２０℃で６０秒乾燥して、下地処理金属板を作製した。
【０２０１】
（裏面クリヤー層付き黒色金属板の作製）
上記で得られた下地処理金属板を用いたこと以外は、実験例１０−１と同様にして、裏面クリヤー層付き黒色金属板を作製した。
【０２０２】
（表裏面クリヤー層付き黒色金属板の作製）
上記で得られた下地処理金属板を用いたこと以外は、実験例１０−１と同様にして、表裏面クリヤー層付き黒色金属板を作製した。
【０２０３】
（裏面クリヤー層付き黒色金属板、表裏面クリヤー層付き黒色金属板の評価結果）
裏面クリヤー層付き黒色金属板と表裏面クリヤー層付き黒色金属板の評価結果を表１２に示す。
【０２０４】
【表１２】
2011224972.tif 000013
【０２０５】
実験例１３−１〜１３−８：裏面クリヤー層付き黒色金属板および表裏面クリヤー層付き黒色金属板の作製
（下地処理組成物の調製)
酸性コロイダルシリカ(日産化学社製「スノーテックス(登録商標)Ｏ」)５５質量部に対して、重リン酸アルミニウム(米山化学社製)４５質量部と純水を加え、酸性コロイダルシリカと重リン酸アルミニウムの合計１００質量部に対して、ポリアクリル酸(日本純薬社製「ジュリマーＡＣ−１０−ＬＰ」)０〜１．２質量部を添加し、さらに、シランカップリング剤(信越化学社製「ＫＢＭ４０３」)７．５質量部を添加して下地処理組成物を調製した。
【０２０６】
(下地処理金属板の作製)
調製した下地処理組成物を手動ロールコート装置にて、電気亜鉛めっき鋼板(ＥＧ；Ｚｎ付着量２０ｇ／ｍ２)の表裏面に、乾燥質量で６０ｍｇ／ｍ２付着するように塗布し、乾燥温度１２０℃で６０秒乾燥して、下地処理金属板を作製した。
【０２０７】
（裏面クリヤー層付き黒色金属板の作製）
上記で得られた下地処理金属板を用いたこと以外は、実験例１０−１と同様にして、裏面クリヤー層付き黒色金属板を作製した。
【０２０８】
（表裏面クリヤー層付き黒色金属板の作製）
上記で得られた下地処理金属板を用いたこと以外は、実験例１０−１と同様にして、表裏面クリヤー層付き黒色金属板を作製した。
【０２０９】
（裏面クリヤー層付き黒色金属板、表裏面クリヤー層付き黒色金属板の評価結果）
裏面クリヤー層付き黒色金属板と表裏面クリヤー層付き黒色金属板の評価結果を表１３に示す。
【０２１０】
【表１３】
2011224972.tif 000014
【０２１１】
実験例１４−１〜１４−８：裏面クリヤー層付き黒色金属板および表裏面クリヤー層付き黒色金属板の作製
（下地処理組成物の調製)
酸性コロイダルシリカ(日産化学社製「スノーテックス(登録商標)Ｏ」)５５質量部に対して、重リン酸アルミニウム(米山化学社製)４５質量部と純水を加え、酸性コロイダルシリカと重リン酸アルミニウムの合計１００質量部に対して、ポリアクリル酸(日本純薬社製「ジュリマーＡＣ−１０−ＬＰ」)０．５質量部を添加し、さらに、シランカップリング剤(信越化学社製「ＫＢＭ４０３」)０〜１７質量部を添加して下地処理組成物を調製した。
【０２１２】
(下地処理金属板の作製)
調製した下地処理組成物を手動ロールコート装置にて、電気亜鉛めっき鋼板(ＥＧ；Ｚｎ付着量２０ｇ／ｍ２)の表裏面に、乾燥質量で６０ｍｇ／ｍ２付着するように塗布し、乾燥温度１２０℃で６０秒乾燥して、下地処理金属板を作製した。
【０２１３】
（裏面クリヤー層付き黒色金属板の作製）
上記で得られた下地処理金属板を用いたこと以外は、実験例１０−１と同様にして、裏面クリヤー層付き黒色金属板を作製した。
【０２１４】
（表裏面クリヤー層付き黒色金属板の作製）
上記で得られた下地処理金属板を用いたこと以外は、実験例１０−１と同様にして、表裏面クリヤー層付き黒色金属板を作製した。
【０２１５】
（裏面クリヤー層付き黒色金属板、表裏面クリヤー層付き黒色金属板の評価結果）
裏面クリヤー層付き黒色金属板と表裏面クリヤー層付き黒色金属板の評価結果を表１４に示す。
【０２１６】
【表１４】
2011224972.tif 000015
【０２１７】
実験例１５−１〜１５−１０：クリヤー層付き黒色金属板の作製
（下地処理組成物の調製)
酸性コロイダルシリカ(日産化学社製「スノーテックス(登録商標)Ｏ」)５５質量部に対して、重リン酸アルミニウム(米山化学社製)４５質量部と純水を加え、酸性コロイダルシリカと重リン酸アルミニウムの合計１００質量部に対して、ポリアクリル酸(日本純薬社製「ジュリマーＡＣ−１０−ＬＰ」)０．５質量部を添加し、さらに、シランカップリング剤(信越化学社製「ＫＢＭ４０３」)７．５質量部を添加して下地処理組成物を調製した。
【０２１８】
(下地処理金属板の作製)
調製した下地処理組成物を手動ロールコート装置にて、電気亜鉛めっき鋼板(ＥＧ；Ｚｎ付着量２０ｇ／ｍ２)の表裏面に、乾燥質量で６０ｍｇ／ｍ２付着するように塗布し、乾燥温度１２０℃で６０秒乾燥して、下地処理金属板を作製した。
【０２１９】
（クリヤー樹脂組成物６の調製）
ポリエステルウレタン樹脂（バイロンＵＲ−３５００）に代えて、下記の高分子ポリエステル系樹脂、ポリエステルウレタン樹脂、あるいは低分子ポリエステル系樹脂（いずれもクリヤー樹脂組成物４の調製で用いた樹脂である）を用いた以外は、実験例１０−１の  (表面用溶剤系クリヤー樹脂組成物５の作製)と同様にして、溶剤系クリヤー樹脂組成物５を調製した。
Ｇ：バイロン２８ＳＳ、重量平均分子量１５，０００〜２０，０００、Ｔｇ６８℃、水酸基価６．５
Ｊ：スーパーベッコライトＭ−６８０１−３０、重量平均分子量１５，０００、Ｔｇ７２℃、水酸基価１０．０
Ｋ：ベッコライト４６−１１８、重量平均分子量１，５００、Ｔｇ２０℃、水酸基価１２０
Ｌ：ベッコライトＭ−６４０５−５０、重量平均分子量２，５００、Ｔｇ４２℃、水酸基価１２０
Ｍ：ベッコライトＭ−６４０２−５０、重量平均分子量２，５００、Ｔｇ１０℃、水酸基価１２０
Ｏ：バイロンＵＲ−３５００、重量平均分子量４０,０００、Ｔｇ１０℃、水酸基価１０
Ｐ：スーパーベッコライトＭ−６８０５−４０、重量平均分子量１５,０００、Ｔｇ３５℃、水酸基価１０
Ｑ：スーパーベッコライトＭ−６８０１−３０、重量平均分子量１５,０００、Ｔｇ７２℃、水酸基価１０
【０２２０】
（クリヤー層付き黒色金属板の作製）
上記で得られた下地処理金属板を用い、かつ上記で得られたクリヤー樹脂組成物６を用いたこと以外は、実験例１０−１と同様にして、クリヤー層付き黒色金属板を作製した。このクリヤー層付き黒色金属板の評価結果を表１５に示す。
【０２２１】
【表１５】
2011224972.tif 000016
【図１】
2011224972.tif 000017
【図２】
2011224972.tif 000018
【図３】
2011224972.tif 000019
【図４】
2011224972.tif 000020
【図５】
2011224972.tif 000021
【図６】
2011224972.tif 000022
【図７】
2011224972.tif 000023